(57)【要約】【課題】CO2排出量「見える化」に寄与し、製造中、容器を確実・安定に把持できるブロー成形多層容器を提供すること。【解決手段】i)雄螺条域を有する口部、ii)第1及び第2の環状凹部と第1及び第2の環状凹部を分ける環状凸部とを備える環状凹部、iii)内表面層の容器内側表面が容器外方に向き屈曲する厚肉部である環状凸部、iv)エチレン系樹脂含有内表面層及び外表面層とエチレン・ビニルアルコール共重合体層の層構成を備え、v)表面層の少なくとも一方が、低密度ポリエチレンまたは密度912-935kg/m3のエチレン・α-オレフィン共重合体90-60質量％と高密度ポリエチレン10-40質量％の樹脂成分を含み、ASTM D6866-12のモダン炭素比率が0-8pMCの樹脂組成物からなる；カーボンラベリングされた表面層を有する、口部、環状凹部、肩部、胴部及び底部を備える合成樹脂製ブロー成形多層容器。【選択図】図１
2014213902.tif 000002
【特許請求の範囲】
【請求項１】
口部、環状凹部、肩部、胴部及び底部を容器軸方向に沿って順次備える合成樹脂製ブロー成形多層容器であって、
ｉ）口部は、外周面に雄螺条域を有し；
ｉｉ）環状凹部は、口部の下端に連接する第１の環状凹部、肩部の上端に連接する第２の環状凹部、及び、第１の環状凹部と第２の環状凹部とを分ける環状凸部を備え；
ｉｉｉ）環状凸部は、内表面層の容器内側の表面が容器外方に向いて容器軸方向に沿って屈曲してなる厚肉部であり；
ｉｖ）前記の多層容器の層構成は、少なくともエチレン系樹脂を含有する内表面層、エチレン・ビニルアルコール共重合体層及びエチレン系樹脂を含有する外表面層を容器内側からこの順に備え；かつ
ｖ）エチレン系樹脂を含有する少なくとも一方の表面層が、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有し、ＡＳＴＭ  Ｄ６８６６−１２に規定されるモダン炭素比率が０〜８ｐＭＣである樹脂組成物からなる；
ことを特徴とするカーボンラベリングされた表面層を備える合成樹脂製ブロー成形多層容器。
【請求項２】
ダイレクトブロー成形により形成される請求項１記載のカーボンラベリングされた表面層を備える合成樹脂製ブロー成形多層容器。
【請求項３】
回収層を備える請求項１または２記載のカーボンラベリングされた表面層を備える合成樹脂製ブロー成形多層容器。
【請求項４】
環状凸部は、エチレン系樹脂を含有する外表面層の容器外側の表面が容器軸方向に沿って平坦に垂下する領域を含む請求項１乃至３のいずれか１項に記載のカーボンラベリングされた表面層を備える合成樹脂製ブロー成形多層容器。
【請求項５】
環状凸部のエチレン系樹脂を含有する内表面層が、有機滑剤を含有するエチレン系樹脂組成物から形成される請求項１乃至４のいずれか１項に記載のカーボンラベリングされた表面層を備える合成樹脂製ブロー成形多層容器。
【発明の詳細な説明】
【技術分野】
【０００１】
本発明は、ブロー成形によって製造される合成樹脂製容器、すなわち、合成樹脂製ブロー成形多層容器に関し、特に、合成樹脂製ダイレクトブロー成形多層容器に関する。より具体的には、口部、環状凹部、肩部、胴部及び底部を備え、かつ、環状凹部が厚肉部である環状凸部を備え、ＣＯ2排出量の「見える化」に寄与する合成樹脂製ブロー成形多層容器に関する。
【背景技術】
【０００２】
液状の内容物が充填される合成樹脂製容器としては、パリソンまたはプリフォームを金型内で流体により容器形状に成形して得られるブロー成形容器が知られ、特に、多層の合成樹脂製ブロー成形容器、すなわち合成樹脂製ブロー成形多層容器が汎用されている。合成樹脂製ブロー成形多層容器の層構成としては、少なくとも一方の表面層（外表面層及び／または内表面層）として、ポリエチレンやポリプロピレンまたはオレフィン共重合体等のエチレン系樹脂、ポリエチレンテレフタレート等のポリエステル樹脂、ナイロン等のポリアミド樹脂などを使用し、中間層（芯層）に、エチレン・ビニルアルコール共重合体（ＥＶＯＨ）やポリ塩化ビニリデン樹脂等のバリア層を備える多層構造のものが広く使用されている。更に、接着層やスクラップを含有する層（回収層）を備える合成樹脂製ブロー成形多層容器が知られている。
【０００３】
特に、マヨネーズ、ケチャップ、ソースなどの粘稠な内容物が充填される合成樹脂製ブロー成形多層容器は、筒状の合成樹脂製のパリソンが溶融押出され、続いて、所定温度の金型内壁面の形状に規制されてブロー成形されるダイレクトブロー成形（「押出ブロー成形」ということもある。）によって製造されることが多い。特許文献１及び特許文献２に開示されるように、少なくともエチレン系樹脂を含有する内表面層／エチレン・ビニルアルコール共重合体層／エチレン系樹脂を含有する外表面層を容器内側からこの順に備えてなり、ダイレクトブロー成形により作成される合成樹脂製ブロー成形多層容器（合成樹脂製ダイレクトブロー成形多層容器）が知られている。
【０００４】
食品等の内容物が充填される合成樹脂製ブロー成形多層容器（以下、「ブロー成形多層容器」または「多層容器」ということがある。）は、容器成形工程（ブロー成形）、容器の移送工程、ユーザーによる食品等の内容物充填工程、内容物充填後の口部シール工程、キャップ装着工程、更に殺菌工程や容器包装工程などを経て、最終製品が製造される。
【０００５】
内容物充填工程においては、容器成形工程において成形された、例えば、口部、肩部、胴部及び底部を有するブロー成形多層容器に食品等の内容物を充填し、必要に応じて加熱、殺菌及び冷却を行い、充填量等の検査を行った後に、口部シール装置まで容器を移送する。口部シール工程において、該多層容器の口部開口部をシール材で密封して密封容器とする。次いで、密封容器を整列させながら、キャップ装着装置（以下、「キャッパー」ということがある。）まで移送して、キャップ装着工程においては、キャップ装着装置が、密封容器の口部にキャップを回転して巻き締める。
【０００６】
これらの工程間の多層容器の移送は、通常、回転する搬送ホイールを用いて、多層容器を受け渡しながら行われる。例えば、多層容器への内容物の充填工程の後は、充填量や充填重量等を検査して、規格範囲を満たしていない多層容器を工程外に排出するので、複数の搬送ホイールを間欠回転しながら経由させることによって、多層容器の不連続な並びを、連続な並び、すなわち、等間隔の並びに整え、規格範囲を満たす充填済みの多層容器（充填容器）を整列させて、受渡ホイールを介して、口部シール工程に充填容器を引き渡す。
【０００７】
多層容器の受け渡しは、搬送ホイール（受渡ホイール、回転ステーション等ともいう。）の上面に、連続的に、すなわち、等間隔に並んだ多層容器（充填容器等）を把持手段で把持しながら、回転する搬送ホイール間で把持手段による把持を切り替えることによって行う。これにより、多層容器（充填容器等）を正立状態、または所定の姿勢状態に維持しながら、次の工程に多層容器を移送する。容器の正立状態等の維持を助けるために、各搬送ホイールには、案内板や案内溝を備えることができる。
【０００８】
口部シール工程では、充填容器は、把持手段で把持されながら、搬送ホイール上を回転移動する。充填容器がシール装置の直下に達すると、充填容器の上部を把持して、該充填容器を正立状態に（すなわち、容器の底部を地面側として、水平な地面の上方に向く垂直方向を容器軸とする状態に）固定したまま、通常、下面に低密度ポリエチレン等の熱接着剤層を備える蓋材（シール材）を供給して、充填容器の開口部に載置し、上方から加熱加圧することによって、充填容器の開口部に蓋材を溶着させて密封容器を形成する。アルミニウム等の金属製薄膜を備える蓋材（シール材）を使用し、上方から加圧しつつ高周波誘導加熱することにより、充填容器の開口部に蓋材を溶着させることもできる。
【０００９】
近年、生産性向上のために、合成樹脂製容器の製造装置の高速化が進んでいる。回転の角速度が大きくなると、遠心力が大きくなるほか、回転に伴う機械的振動を受けたり、隣接する搬送ホイール間で容器（充填容器等）が受ける慣性力に差が生じたりすることがある。この結果、容器（充填容器等）が種々の方向に揺動したり、傾いたりして、例えば、シール装置による口部シールが正確にされないことがある。場合によっては、倒れたりすることもある。そのため容器（充填容器等）の把持は重要性を増している。
【００１０】
容器（充填容器等）の把持手段としては、容器の胴部や底部を把持して容器を支持するものが知られているが、容器の大きさや胴部等の形状に応じて把持手段の更新や位置の調整等が必要となるので、手間がかかりコスト高となる。そこで、容器（充填容器等）の上部（口部、肩部等）を把持することにより容器を支持する把持手段が種々知られている。特許文献３には、口部に形成したねじ山の下方に形成されたフランジの下面側に挿入され左右方向から容器の口部を挟んで容器の上部を支持する支持部材、並びに対応する容器の外形形状が開示されている。特許文献４には、口部に形成したねじ部（螺条域）の下方に設けられた上方ネックリングと下方ネックリングのそれぞれの下方の空間に挿入され容器の上部を挟んで容器を支持するグリッパによって、容器の受け渡しと受け取りを行う容器の搬送装置、並びに対応する容器の外形形状が開示されている。また、特許文献５には、容器口部を保持するネックホルダーに加えて容器口部とグリッパとの位置決めを行うネックサポートを設けた容器グリッパ、並びに対応する容器の外形形状が開示されている。
【００１１】
容器の口部のねじ部（螺条域）の下方に形成されるフランジやネックリングの下方の空間に挿入されて左右から挟むことにより、容器の上部を支持する把持手段、すなわちグリッパフォーク（フォーク状のグリッパ）は、容器の支持を行うために、グリッパフォークを容器のネック部等の所定箇所（以下、「グリッパ受け部」ということがある。）に挿入し、次いで離脱する操作が必要とされる。したがって、グリッパフォークの上面、下面、更には先端部が、容器のグリッパ受け部に当接したり、摺動したりすることがある。グリッパフォークとしては、容器の上部を左右から挟むフォークが、平行移動するものや、一つの支点の回りを回動するものなどがあるが、容器のグリッパ受け部との当接や摺動が生じることは共通している。そして、合成樹脂製容器製造装置の高速化が進むもとで、特に内容物を充填した充填容器には、大きな遠心力が作用する結果、グリッパフォークで支持される容器（充填容器）の正立状態や所定の姿勢状態を維持することが困難となる場合もあり、口部シールが正確にされなかったり、容器の転倒が発生したりするおそれが一層高まっている。
【００１２】
このため、合成樹脂製ブロー成形多層容器の上部の形状、特にグリッパ受け部近傍の形状を制御することによって、グリッパフォークによる容器の把持を安定かつ確実なものとする試みがされている。具体的には、口部と胴部の間に環状凹部を備え、該環状凹部の外面形状を制御することが考えられる。しかしながら、例えば、合成樹脂製ダイレクトブロー成形多層容器は、筒状の合成樹脂製のパリソンが溶融押出され、続いて、所定温度の金型内で容器の形状にブロー成形されることから、パリソンの溶融押出条件やブロー成形条件を調整して環状凹部の外面形状を厳密に制御することは、過大な試行錯誤を要するものと考えられている。
【００１３】
なお、諸工程間の搬送や充填容器製品の搬送において、合成樹脂製ブロー成形多層容器の滑り性を改善するために、従来、原料樹脂に、滑剤（スリップ剤）を添加することも行われている。滑剤は、通常、原料樹脂に、マスターバッチ方式で添加されたり、練り込まれたりする。合成樹脂製容器が多層の容器である場合は、表面層（内表面層または外表面層）に滑剤を添加することが多い。滑剤としては、脂肪酸アミド等の有機滑剤やシリカ等の無機滑剤が使用され、例えば、有機滑剤として、オレイン酸アミド、ステアリン酸アミド、エルカ酸アミド、ベヘン酸アミド（ベヘニン酸アミド）等が汎用される。これらの滑剤は、２種以上を混合して使用することも行われてきた。
【００１４】
したがって、合成樹脂製ブロー成形多層容器の製造装置の高速化が進むもとで、内容物充填後の口部シール工程を始めとする諸工程間の搬送において、グリッパフォーク挿入による把持を安定かつ確実に実施することができ、容器（充填容器）の正立状態や所定の姿勢状態を維持することができる合成樹脂製ブロー成形多層容器、特に合成樹脂製ダイレクトブロー成形多層容器が求められていた。
【００１５】
〔容器リサイクル〕
一方、合成樹脂製ブロー成形多層容器等の各種容器は、容積比で家庭ゴミの過半を占めることや、循環型社会構築の世論の高まりにより、リサイクルや分別処理が進んでいる。容器包装リサイクル法や資源有効利用促進法の制定も相まって、アルミニウム容器やＰＥＴボトル等のリサイクル率は向上し、資源の再利用率も向上しているが、最終的に燃焼処理されることも少なくない。
【００１６】
〔カーボンオフセット〕
有機物であるエチレン系樹脂等の合成樹脂や、該合成樹脂材料製の容器やキャップ等の成形品を燃焼させると、二酸化炭素が発生する。二酸化炭素は、地球環境を温暖化するガス、すなわち温室効果ガス（「グリーンハウスガス」ともいう。）の一つであり、人による産業活動とともに増え続け、特に産業革命以後、急増し続けている。人の生存が持続可能な地球環境を維持するために、二酸化炭素については、地球の海や大気に循環する二酸化炭素の総量を現在以上に増やさない理念が共有されている。
【００１７】
現在、合成樹脂材料のほとんど、例えばエチレン系樹脂等は、石油、石炭、天然ガス等の化石燃料由来の化合物を出発原料として使用して製造されたものが使用されている。化石燃料は、長年月の間、地中に固定されてきた炭素を含有する。化石燃料、または化石燃料由来の化合物を出発原料とする製品を燃焼させて、二酸化炭素を大気中に放出することは、地中深くに固定され、大気中には存在しなかった炭素を、二酸化炭素として急激に大気中に放出することになるので、大気中の二酸化炭素が大きく増加し、地球温暖化の原因となる。
【００１８】
一方、地球環境内において循環する二酸化炭素を吸収しながら育つ生物（植物、動物）を、地球の大気で燃やして二酸化炭素を発生させても、地球環境内に存在する二酸化炭素の循環であるので、その二酸化炭素を構成する炭素の総量には変化がない。この炭素の出入りは、炭素の相殺〔カーボンオフセット（carbon offset) 〕または出入りのない〔カーボンニュートラル(carbon neutral) 〕の状態といわれ、地球環境内に存在する二酸化炭素を増大させるカーボンネガティブ（carbon negative）と区別される。
【００１９】
地球環境内で循環する二酸化炭素を構成し、現存する炭素は、再生可能な炭素(renewable carbon)、モダン炭素(modern carbon、contemporary carbon)、バイオ起源炭素(bio-resourced carbon、biobased carbon、biogenic carbon、bio-origin carbon)、バイオマス由来炭素(biomass derived carbon)、グリーン炭素(green carbon)、地球環境炭素(atmospheric carbon、environmentally friendly carbon) またはライフサイクル炭素(life-cycle carbon)等といわれ、その対極である化石燃料由来の炭素(fossil carbon、fossil fuel based carbon、petrochemical based carbon、carbon of fossil origin)と区別される。
【００２０】
特に、植物は、地球環境内で循環する二酸化炭素を吸収し、二酸化炭素と水とを原料とする光合成反応を行い、有機体として同化・固定化することにより生育する生物であることから、炭素源として注目されている。例えば、サトウキビやトウモロコシ等の植物原料から抽出する糖の発酵物またはセルロース発酵物からアルコール成分、特にエチルアルコールを蒸留分離し、その脱水反応によりアルケンであるエチレンを得て、通常の樹脂合成手段を介してエチレン系樹脂またはオレフィン系樹脂を得ることができる（特許文献６）。この履歴を有する合成樹脂は、カーボンオフセットポリオレフィン(carbon offset polyolefin)、バイオ起源ポリオレフィン(biogenic polyolefin)または植物由来の合成樹脂(plant based resin)などといわれる。
【００２１】
地球環境内で循環する二酸化炭素を構成する炭素は、同位体(アイソトープ)である放射性の炭素１４（「14Ｃ」ということがある。）、安定な炭素１２（「12Ｃ」ということがある。）及び準安定な炭素１３（「13Ｃ」ということがある。）の混合物であり、その質量比率が、12Ｃ（９８．８９２質量％）、13Ｃ（１．１０８質量％）及び14Ｃ（痕跡量である１．２×１０−12質量％〜１．２×１０−10質量％）である。12Ｃと13Ｃとの比率は安定している。また、放射性の14Ｃは、大気上層で一次宇宙線によって生成された二次宇宙線に含まれる中性子が、大気中の窒素原子（「14Ｎ」ということがある。）に衝突することによって生成されるので、太陽の黒点活動の強弱等により若干変動するものの、常に供給され続けており、一方、半減期５７３０年で減少する。
【００２２】
地球環境内で循環する二酸化炭素を絶えず吸収しながら育つ生物（植物、動物）は、その生存中、地球環境内で循環する二酸化炭素を構成する３種類の炭素同位体の質量比率を引き継ぎ続ける。生物が死滅すれば、生物内部における３種類の炭素同位体の質量比率は、死滅時点の比率で固定化される。14Ｃの半減期は、５７３０年であり、これを利用して種々の試料の年代を推定する考古学的年代測定法が周知である。一方、14Ｃの半減期５７３０年よりはるか昔である太古に生息した生物の死滅から長期間が経過して形成された化石燃料中の14Ｃは、地球環境内で循環する現代の二酸化炭素と隔絶して測定すると、ほぼ０（測定機器の検出限界未満）とみなすことができるので、化石燃料由来の合成樹脂中の14Ｃは、ほぼ０とみなすことができる。
【００２３】
したがって、植物由来の合成樹脂と化石燃料由来の合成樹脂とは、含有される14Ｃの比率によって区別することが可能である。なお、生育している植物を収穫して、それを糖化してアルコールとし、その脱水反応により生成されるエチレンを原料として、通常の樹脂合成手段を介して植物由来の合成樹脂とするまでに要する時間は、数か月間程度で、14Ｃの半減期５７３０年からみれば、無視できるから、植物由来の合成樹脂を製造するまでのタイムラグは、植物由来の合成樹脂か、化石燃料由来の合成樹脂かの判別に、実質的な影響がない。
【００２４】
地球環境内で循環する二酸化炭素を構成する放射性の14Ｃの比率は、産業革命以来、人類が大量の化石燃料を燃焼させることで、希釈され、低減されていたが、西暦１９５０年以降の大気圏内核実験によって増加に転じた。すなわち、大気圏内核実験により放射性の14Ｃの生成量は、宇宙線の作用でできた中性子との衝突で生じる14Ｎの原子核反応による放射性の14Ｃの生成量を超えていた。その後、１９６４年の核実験停止条約により、放射性の14Ｃの比率は、１９６３年をピークとして減少に転じ、その後の原発事故等による変動があるものの、１９５０年における放射性の14Ｃの比率には至っていない。
【００２５】
そこで、植物由来の合成樹脂と化石燃料由来の合成樹脂との区別については、１９５０年時点における放射性の14Ｃの存在比率を参照基準とする標準化方法が知られており、米国国立標準局（ＮＩＳＴ）による、ＡＳＴＭ  Ｄ６８６６−１２（Determining the Biobased Control of Solid, Liquid, and Gaseous Samples Using Radiocarbon Analysis）がある。ＡＳＴＭ  Ｄ６８６６は、放射性炭素年代測定法を利用した固体・液体・気体試料中の生物起源炭素濃度を決定するＡＳＴＭ（米国材料試験協会；American Society for Testing and Materials）の標準規格であり、２００４年に承認されて以来、改訂が重ねられ、現在の最新規格ＡＳＴＭ  Ｄ６８６６−１２は、２０１２年４月改訂のものである。
【００２６】
ＡＳＴＭ  Ｄ６８６６−１２が規定する原理は、概略以下のとおりである。すなわち、化石燃料由来の有機物質は、１９５０年よりはるか昔の時代に、生物（動物・植物）の死滅または刈取りがあり、そのときの炭素同位体の比率組成が固定されているので、植物由来の有機物質を構成する炭素の存在比率は０（zero）である。そこで、炭素同位体の比率組成において、安定比率である13Ｃ／12Ｃと、放射性の14Ｃとの関数で規定するモダン炭素比率（percent modern carbon：ｐＭＣ）単位を用いて、化石燃料由来の有機物質のモダン炭素比率を、０ｐＭＣとする（測定機器の検出限界未満を意味する。）。また、１９５０年時点の炭素同位体の比率組成を有する標準物質〔ＮＩＳＴが供給するシュウ酸（ＳＲＭ４９９０）、または同等有機物質〕のモダン炭素比率を１００ｐＭＣと定める。この０〜１００ｐＭＣを基準として、試料のモダン炭素比率を求めることにより、化石燃料由来の有機物質と植物由来の有機物質との割合を決定するものである。現在製造される植物由来の合成樹脂のモダン炭素比率は、１９５０年以降に行われた大気圏内核実験などによって人為的に増加した14Ｃの影響により、少なくとも１０２ｐＭＣを下回ることはなく、平均１０７ｐＭＣ程度である。14Ｃの比率がピークである核実験停止条約前の１９６３年におけるモダン炭素比率は、１１８ｐＭＣであった。したがって、合成樹脂のモダン炭素比率が、１０２〜１１８ｐＭＣであれば、確実に植物由来の合成樹脂であるということができる。
【００２７】
また、既知の植物由来の合成樹脂のモダン炭素比率の値から、該植物由来の合成樹脂と化石燃料由来の合成樹脂（モダン炭素比率は、０ｐＭＣである。）との混合物である合成樹脂材料（樹脂組成物）における植物由来の合成樹脂の含有比率を算出することができ、植物由来の合成樹脂の質量比率を、「％Ｃorg.renew」と記載することがある。例えば、樹脂組成物におけるバイオ化率９６％の植物由来の合成樹脂（モダン炭素比率は、１０７ｐＭＣ×０．９６＝１０２．７ｐＭＣと算出される。）と化石燃料由来の合成樹脂との質量比率が５０：５０であるときは、この樹脂組成物は、モダン炭素比率が５１．４ｐＭＣ（１０７ｐＭＣ×０．９６×０．５０＝５１．３６ｐＭＣとして計算される。）であり、４８％Ｃorg.renew（９６％×０．５として算出される。）である。また、その樹脂組成物の前記の質量比率が５５：４５であるときは、モダン炭素比率は５６．５ｐＭＣ（１０７ｐＭＣ×０．９６×０．５５＝５６．５０ｐＭＣとして計算される。）であり、５２．８％Ｃorg.renew（９６％×０．５５として算出される。）である。なお、「バイオ化率」（％）とは、合成樹脂中の植物由来の合成樹脂の質量比率であり、「バイオマスプラスチック度」、「バイオマス度」ということもあり、バイオ化率が２５％であれば、日本バイオプラスチック協会が定めるバイオマスプラ識別表示制度に基づき、バイオマスプラスチックを２５．０質量％以上含むものとして、「バイオマスプラ」と称することが許容される。
【００２８】
先に述べたように、植物由来の合成樹脂のモダン炭素比率は、１０２ｐＭＣを下回ることはなく、平均１０７ｐＭＣ程度であるので、ある植物由来の合成樹脂と化石燃料由来の合成樹脂との混合物である合成樹脂材料（樹脂組成物）のモダン炭素比率が、５３．５ｐＭＣ以上であれば、植物由来の合成樹脂の質量比率が５０質量％以上（１０７ｐＭＣ×０．５０＝５３．５ｐＭＣとして計算される。）であるといえる。
【００２９】
一方、植物由来の合成樹脂を含有せず、化石燃料由来の合成樹脂を含有する樹脂組成物は、先に述べたとおり地球環境内で循環する現代の二酸化炭素と隔絶して測定すると、本来モダン炭素比率が０ｐＭＣであるが、実際には、１９５０年以後に行われた核実験や原発事故に由来する放射性の14Ｃが混入したり、現代の地球環境内で循環する二酸化炭素が表面に吸着または透過して炭素アイソトープ交換が生じたりすることにより、０ｐＭＣより大きなモダン炭素比率を示すことがある。しかし、多くの場合、化石燃料由来の合成樹脂モダン炭素比率は、０．０１〜０．０３ｐＭＣの範囲であり、実質的に０ｐＭＣであるということができる。また、化石燃料由来の合成樹脂のモダン炭素比率が８ｐＭＣを超えることはない。したがって、ある合成樹脂または合成樹脂を含有する樹脂組成物のモダン炭素比率が０〜８ｐＭＣであれば、その合成樹脂または合成樹脂を含有する樹脂組成物は、化石燃料由来の合成樹脂または化石燃料由来の合成樹脂を含有する樹脂組成物であるということができる。
【００３０】
なお、石灰石の成分であり、種々の目的で化石燃料由来の合成樹脂を含有する樹脂組成物に配合されることがある炭酸カルシウム等の、無機炭素に由来する放射性の14Ｃの影響がみられるときがあるが、モダン炭素比率の測定においては、その影響を除く方法が標準化されている。また、化石燃料由来の合成樹脂を含有する樹脂組成物においては、有機炭素を含有する添加剤や配合剤に由来する放射性の14Ｃが影響したりして、希釈されるために、０ｐＭＣより大きなモダン炭素比率を示すことがあるが、通常の配合量であれば、化石燃料由来の合成樹脂を含有する樹脂組成物のモダン炭素比率が８ｐＭＣを超えることはない。
【００３１】
〔カーボンラベリング〕
近年、環境保全や環境負荷の低減に寄与することを目的として、環境ラベリング制度が普及し始め、例えば、国際基準であるＩＳＯ１４０００として、環境マネジメントの運用が行われるようになっている。温室効果ガスである二酸化炭素(ＣＯ2)についても、様々な製品やサービスの製造及び使用段階で、原材料調達から廃棄及びリサイクルに至るライフサイクル全体を通して、ＣＯ2排出量の「見える化」の試みが進んでおり、カーボンラベリングや、カーボンフットプリント表示と称されている。カーボンラベリングまたはカーボンフットプリント表示が普及すれば、事業者は、製品ライフサイクルにおける環境負荷を低減するための製品設計や製造工程管理改善の指標として利用することが期待され、また、消費者は、商品選択材料の一つとして利用することができ、これにより製造事業者や供給事業者における環境負荷低減の努力を促す手段の一つとなることが期待されている。さらに、カーボンラベリングは、カーボンオフセットに使用するクレジットの確保や信頼性・透明性の保証として有効であり、特に、今後、環境会計の普及が予測される中で、重要性を増している。
【００３２】
化石燃料由来の合成樹脂と植物由来の合成樹脂とは、原理的には、モダン炭素比率において相違するのみであるので、地球環境に与える影響を除くほかは、該合成樹脂からの樹脂製品の製造工程や形成された樹脂製品については、取扱いにおける変化や差異はないと考えられている。しかし、現実には、例えば、相溶性や機械的特性において差異がある場合があることも知られている（特許文献７）。
【先行技術文献】
【特許文献】
【００３３】
【特許文献１】特開昭６３−２３７９２４号公報
【特許文献２】特開平７−３２５５４号公報
【特許文献３】特開平１１−２３６１２３号公報
【特許文献４】特開２００８−２４７４１２号公報
【特許文献５】特開２０１３−６６４７号公報
【特許文献６】特表２０１０−５１１６３４号公報
【特許文献７】特開２０１１−１３２５２５号公報
【発明の概要】
【発明が解決しようとする課題】
【００３４】
本発明の課題は、ＣＯ2排出量の「見える化」に寄与し、製造装置の高速化が進むもとで、諸工程間の搬送の際、容器を安定・確実に把持し、所定の姿勢を維持できるブロー成形多層容器、特にダイレクトブロー成形容器を提供することにある。
【課題を解決するための手段】
【００３５】
本発明者らは、上記の課題を解決することについて鋭意研究した結果、少なくともエチレン系樹脂を含有する内表面層、エチレン・ビニルアルコール共重合体層及びエチレン系樹脂を含有する外表面層を容器内側からこの順に備え、かつ、外周面に雄螺条域を有する口部、環状凹部、肩部、胴部及び底部を、容器軸方向に沿って順次備える合成樹脂製ブロー成形多層容器において、環状凹部の形状を厚肉の環状凸部を備える特有の構造のものとするとともに、少なくとも一方の表面層を特定の範囲のモダン炭素比率を有する樹脂組成物とすることにより、課題を解決できることを見いだし、本発明を完成した。
【００３６】
すなわち、本発明によれば、口部、環状凹部、肩部、胴部及び底部を容器軸方向に沿って順次備える合成樹脂製ブロー成形多層容器であって、
ｉ）口部は、外周面に雄螺条域を有し；
ｉｉ）環状凹部は、口部の下端に連接する第１の環状凹部、肩部の上端に連接する第２の環状凹部、及び、第１の環状凹部と第２の環状凹部とを分ける環状凸部を備え；
ｉｉｉ）環状凸部は、内表面層の容器内側の表面が容器外方に向いて容器軸方向に沿って屈曲してなる厚肉部であり；
ｉｖ）前記の多層容器の層構成は、少なくともエチレン系樹脂を含有する内表面層、エチレン・ビニルアルコール共重合体層及びエチレン系樹脂を含有する外表面層を容器内側からこの順に備え；かつ
ｖ）エチレン系樹脂を含有する少なくとも一方の表面層が、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有し、ＡＳＴＭ  Ｄ６８６６−１２に規定されるモダン炭素比率が０〜８ｐＭＣである樹脂組成物からなる；
ことを特徴とするカーボンラベリングされた表面層を備える合成樹脂製ブロー成形多層容器が提供される。
【００３７】
また、本発明によれば、実施の態様として、以下（１）〜（４）の合成樹脂製ブロー成形多層容器が提供される。
【００３８】
（１）ダイレクトブロー成形により形成される前記のカーボンラベリングされた表面層を備える合成樹脂製ブロー成形多層容器。
（２）回収層を備える前記のカーボンラベリングされた表面層を備える合成樹脂製ブロー成形多層容器。
（３）環状凸部は、エチレン系樹脂を含有する外表面層の容器外側の表面が容器軸方向に沿って平坦に垂下する領域を含む前記のカーボンラベリングされた表面層を備える合成樹脂製ブロー成形多層容器。
（４）環状凸部のエチレン系樹脂を含有する内表面層が、有機滑剤を含有するエチレン系樹脂組成物から形成される前記のカーボンラベリングされた表面層を備える合成樹脂製ブロー成形多層容器。
【発明の効果】
【００３９】
本発明によれば、口部、環状凹部、肩部、胴部及び底部を容器軸方向に沿って順次備える合成樹脂製ブロー成形多層容器であって、
ｉ）口部は、外周面に雄螺条域を有し；
ｉｉ）環状凹部は、口部の下端に連接する第１の環状凹部、肩部の上端に連接する第２の環状凹部、及び、第１の環状凹部と第２の環状凹部とを分ける環状凸部を備え；
ｉｉｉ）環状凸部は、内表面層の容器内側の表面が容器外方に向いて容器軸方向に沿って屈曲してなる厚肉部であり；
ｉｖ）前記の多層容器の層構成は、少なくともエチレン系樹脂を含有する内表面層、エチレン・ビニルアルコール共重合体層及びエチレン系樹脂を含有する外表面層を容器内側からこの順に備え；かつ
ｖ）エチレン系樹脂を含有する少なくとも一方の表面層が、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有し、ＡＳＴＭ  Ｄ６８６６−１２に規定されるモダン炭素比率が０〜８ｐＭＣである樹脂組成物からなる；
ことを特徴とするカーボンラベリングされた表面層を備える合成樹脂製ブロー成形多層容器であることによって、ＣＯ2排出量の「見える化」に寄与し、合成樹脂製ブロー成形多層容器の製造装置の高速化が進むもとで、諸工程間の搬送の際、容器を安定・確実に把持し、所定の姿勢を維持できるブロー成形多層容器、特に合成樹脂製ダイレクトブロー成形多層容器が提供されるという効果を奏する。
【００４０】
特に、本発明によれば、環状凸部のエチレン系樹脂を含有する内表面層が、有機滑剤を含有するエチレン系樹脂組成物から形成される前記の合成樹脂製ブロー成形多層容器とすることによって、更に滑り性が改善された合成樹脂製ブロー成形多層容器、特に合成樹脂製ダイレクトブロー成形多層容器が提供されるという効果を奏する。
【図面の簡単な説明】
【００４１】
【図１】本発明の合成樹脂製ブロー成形多層容器の口部、環状凹部及び肩部の正面図である。
【図２】本発明の合成樹脂製ブロー成形多層容器のグリッパフォークによる受け渡し状態の模式図である。
【図３】本発明の合成樹脂製ブロー成形多層容器の環状凹部近傍の略断面図である。
【図４】本発明の合成樹脂製ブロー成形多層容器の他の具体例の環状凹部近傍の略断面図である。
【図５】比較例の合成樹脂製ブロー成形多層容器の環状凹部近傍の略断面図である。
【図６】他の比較例の合成樹脂製ブロー成形多層容器の環状凹部近傍の略断面図である。
【発明を実施するための形態】
【００４２】
Ｉ．少なくともエチレン系樹脂を含有する内表面層、エチレン・ビニルアルコール共重合体層及びエチレン系樹脂を含有する外表面層を容器内側からこの順に備える合成樹脂製ブロー成形多層容器
本発明のカーボンラベリングされた表面層を備える合成樹脂製ブロー成形多層容器は、その層構成として、少なくともエチレン系樹脂を含有する内表面層、エチレン・ビニルアルコール共重合体層（以下、「ＥＶＯＨ層」ということがある。）、及びエチレン系樹脂を含有する外表面層を容器内側からこの順に備えるものである。なお、少なくともエチレン系樹脂を含有する内表面層、エチレン・ビニルアルコール共重合体層及びエチレン系樹脂を含有する外表面層を容器内側からこの順に備える合成樹脂製ブロー成形多層容器とは、エチレン系樹脂を含有する内表面層、エチレン・ビニルアルコール共重合体層及びエチレン系樹脂を含有する外表面層の３つの層を、容器内側からこの順に備える容器である限り、例えば、後述する回収層や接着層等の１以上の層を、前記の３つの層の層間（１つの層間でも、複数の層間でもよい。）に備える多層容器、更には前記の３つの層のいずれか、例えば、エチレン・ビニルアルコール共重合体層を複数備える多層容器でもよいことを意味する。
【００４３】
本発明のカーボンラベリングされた表面層を備える合成樹脂製ブロー成形多層容器は、エチレン系樹脂を含有する内表面層（以下、単に「内表面層」ということがある。）、及び、後述するエチレン系樹脂を含有する外表面層（以下、単に「外表面層」ということがある。）である表面層について、少なくとも一方の表面層が、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有し、ＡＳＴＭ  Ｄ６８６６−１２に規定されるモダン炭素比率が０〜８ｐＭＣである樹脂組成物（以下、「モダン炭素比率０〜８ｐＭＣのエチレン系樹脂組成物」ということがある。）からなる点に特徴を有する。なお、「ＡＳＴＭ  Ｄ６８６６−１２に規定されるモダン炭素比率」を、以下、単に「モダン炭素比率」ということがある。
【００４４】
本発明のカーボンラベリングされた表面層を備える合成樹脂製ブロー成形多層容器が備えるエチレン系樹脂を含有する内表面層とエチレン系樹脂を含有する外表面層とは、異なる組成を有するものでもよいし、同一の組成を有するものでもよい。
【００４５】
本発明のカーボンラベリングされた表面層を備える合成樹脂製ブロー成形多層容器は、エチレン系樹脂を含有する少なくとも一方の表面層が、モダン炭素比率が０〜８ｐＭＣのエチレン系樹脂組成物からなるものであることを特徴とする。したがって、本発明のカーボンラベリングされた表面層を備える合成樹脂製ブロー成形多層容器は、
１）モダン炭素比率０〜８ｐＭＣのエチレン系樹脂組成物からなる外表面層とモダン炭素比率０〜８ｐＭＣのエチレン系樹脂組成物からなる内表面層とを備え、内表面層と外表面層とが同一の組成を有するカーボンラベリングされた表面層を備える合成樹脂製ブロー成形多層容器、
２）モダン炭素比率０〜８ｐＭＣのエチレン系樹脂組成物からなる外表面層とモダン炭素比率０〜８ｐＭＣのエチレン系樹脂組成物からなる内表面層とを備え、内表面層と外表面層とが異なる組成を有するカーボンラベリングされた表面層を備える合成樹脂製ブロー成形多層容器、
３）モダン炭素比率０〜８ｐＭＣのエチレン系樹脂組成物からなる外表面層とモダン炭素比率０〜８ｐＭＣのエチレン系樹脂組成物からなるものではない内表面層とを備えるカーボンラベリングされた表面層を備える合成樹脂製ブロー成形多層容器、または、
４）モダン炭素比率０〜８ｐＭＣのエチレン系樹脂組成物からなるものではない外表面層とモダン炭素比率０〜８ｐＭＣのエチレン系樹脂組成物からなる内表面層とを備えるカーボンラベリングされた表面層を備える合成樹脂製ブロー成形多層容器のいずれかである。
【００４６】
１．エチレン系樹脂を含有する内表面層
本発明のカーボンラベリングされた表面層を備える合成樹脂製ブロー成形多層容器は、少なくともエチレン系樹脂を含有する内表面層を備える多層容器である。なお、先に説明したように、モダン炭素比率０〜８ｐＭＣのエチレン系樹脂組成物からなる内表面層である場合と、モダン炭素比率０〜８ｐＭＣのエチレン系樹脂組成物からなるものではない内表面層である場合とがある。
【００４７】
内表面層に含有されるエチレン系樹脂としては、従来、合成樹脂製ブロー成形多層容器の内表面層を形成するために使用されているエチレン系樹脂を使用することができる。例えば、低密度ポリエチレン（ＬＤＰＥ）、高密度ポリエチレン（ＨＤＰＥ）、ポリプロピレン（ＰＰ）等の狭義のポリオレフィン；線状低密度ポリエチレン（ＬＬＤＰＥ）、超低密度ポリエチレン（ＶＬＤＰＥ）等のエチレン・α−オレフィン共重合体（例えば、密度９１２〜９３５ｋｇ／ｍ3であるエチレン・α−オレフィン共重合体）；プロピレン・エチレンランダム共重合体等のプロピレン・α−オレフィン共重合体；変性オレフィン系樹脂（例えば、オレフィン類の単独または共重合体とマレイン酸やフマル酸等の不飽和カルボン酸や酸無水物やエステル若しくは金属塩等との反応物など）；アイオノマー（ＩＯ）；エチレン・酢酸ビニル共重合体（ＥＶＡ）；エチレン・メタクリル酸共重合体（ＥＭＡＡ）；エチレン・メタクリル酸・不飽和脂肪族カルボン酸共重合体；エチレン・アクリル酸共重合体（ＥＡＡ）、エチレン・アクリル酸メチル共重合体（ＥＭＡ）、エチレン・アクリル酸エチル共重合体（ＥＥＡ）等のアクリル系樹脂；などのエチレン系樹脂が挙げられる。これらの樹脂は、単独で、または他の樹脂とのブレンド物として使用することができる。
【００４８】
好ましいエチレン系樹脂としては、低密度ポリエチレン（ＬＤＰＥ）、線状低密度ポリエチレン（ＬＬＤＰＥ）等のエチレン・α−オレフィン共重合体、プロピレン・α−オレフィンランダム共重合体、高密度ポリエチレン（ＨＤＰＥ）、これらの少なくとも２種のブレンド物、または、これらの少なくとも１種と他のエチレン系樹脂とのブレンド物などが挙げられる。特に好ましいエチレン系樹脂としては、いわゆる軟質ポリオレフィンに属する低密度ポリエチレン（ＬＤＰＥ）や線状低密度ポリエチレン（ＬＬＤＰＥ）等のエチレン・α−オレフィン共重合体と、高密度ポリエチレン（ＨＤＰＥ）とのブレンド物、または、このブレンド物と他のエチレン系樹脂とのブレンド物などが挙げられる。最も好ましいエチレン系樹脂を含有する内表面層は、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有する樹脂組成物からなるものである。
【００４９】
本発明のカーボンラベリングされた表面層を備える合成樹脂製ブロー成形多層容器において、内表面層が、モダン炭素比率０〜８ｐＭＣのエチレン系樹脂組成物、すなわち、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有し、ＡＳＴＭ  Ｄ６８６６−１２に規定されるモダン炭素比率が０〜８ｐＭＣである樹脂組成物からなるものである場合について、以下に詳細に説明する。
【００５０】
〔低密度ポリエチレン〕
本発明のカーボンラベリングされた表面層を備える合成樹脂製ブロー成形多層容器において、内表面層を形成するモダン炭素比率０〜８ｐＭＣのエチレン系樹脂組成物の樹脂成分に含有することができる低密度ポリエチレンは、ＬＤＰＥと通称される低密度ポリエチレンを意味し、一般に、密度が９１０〜９３０ｋｇ／ｍ3のポリエチレンであり、好ましくは密度９１２〜９２８ｋｇ／ｍ3である。なお、ポリエチレンの密度は、ＪＩＳ  Ｋ６９２２−２に従って測定したものである（以下、同様である。）。
【００５１】
低密度ポリエチレンは、ＭＦＲ（温度１９０℃、荷重２．１２Ｎ）が、好ましくは０．０１〜３０ｇ／１０分、より好ましくは０．１〜５ｇ／１０分、更に好ましくは０．２〜１ｇ／１０分の範囲内のものを使用することができる。また、低密度ポリエチレンは、分子量分布の指標である多分散度（Ｍｗ／Ｍｎ）が、好ましくは１．５〜９、より好ましくは１．９〜８、更に好ましくは２．３〜７の範囲にあるものが成形性の改善の点で有効である。多分散度（Ｍｗ／Ｍｎ）が１．５未満であると、成形性に難があることがあり、９を超えると成形物（合成樹脂製ブロー成形多層容器）表面が粘着性となることがある。なお、低密度ポリエチレンのＭＦＲは、ＪＩＳ  Ｋ６９２２−２に従って測定したものであり、多分散度（Ｍｗ／Ｍｎ）は、ＪＩＳ  Ｋ７２５２に従って測定したものである（以下、同様である。）。
【００５２】
低密度ポリエチレンとしては、いわゆるチーグラー・ナッタ触媒を用いる高圧重合法低密度ポリエチレン等を使用することが好ましく、合成品を使用してもよいが、市販品を使用してもよい。例えば、化石燃料由来の低密度ポリエチレンの市販品である、ブラスケム社製のブロー成形用チーグラー・ナッタ触媒重合銘柄名ＥＧ０９２１、住友化学株式会社製のスミカセン（登録商標）、日本ポリエチレン株式会社製のノバテック（登録商標）ＬＤ、三井・デュポンポリケミカル株式会社製の低密度ポリエチレンなどを使用することができる。なお、所望によっては、植物由来の低密度ポリエチレンの市販品である、ブラスケム社製のグリーンポリエチレンに属する植物由来の低中密度ポリエチレンなどを混合して使用することもできるが、樹脂組成物のモダン炭素比率が０〜８ｐＭＣの範囲内となる混合量に限定される。
【００５３】
〔密度９１２〜９３５ｋｇ／ｍ3であるエチレン・α−オレフィン共重合体〕
本発明のカーボンラベリングされた表面層を備える合成樹脂製ブロー成形多層容器において、内表面層を形成するモダン炭素比率０〜８ｐＭＣのエチレン系樹脂組成物の樹脂成分に含有することができる密度９１２〜９３５ｋｇ／ｍ3であるエチレン・α−オレフィン共重合体は、エチレンとエチレン以外のα−オレフィンとの共重合体であるエチレン系樹脂であって、密度が９１２〜９３５ｋｇ／ｍ3、好ましくは９１４〜９３２ｋｇ／ｍ3、より好ましくは９１５〜９３０ｋｇ／ｍ3である。密度が９１２ｋｇ／ｍ3を下回る場合は、十分な強度が得られないおそれがある。一方、密度が９３５ｋｇ／ｍ3を超える場合は、容器に望まれることがある透明性が不十分となるおそれがある。
【００５４】
密度９１２〜９３５ｋｇ／ｍ3であるエチレン・α−オレフィン共重合体を形成するエチレン以外のα−オレフィンとしては、通常、炭素数３〜１０、好ましくは３〜８のα−オレフィンであり、具体的にはプロピレン、ブテン−１、ペンテン−１、ヘキセン−１、ヘプテン−１、オクテン−１、４−メチルペンテン−１を挙げることができる。エチレン・α−オレフィン共重合体中のα−オレフィンの含有量は、０．０５〜４モル％、好ましくは０．１〜３．５モル％、より好ましくは０．２〜３モル％、更に好ましくは０．４〜２．８モル％、特に好ましくは０．８〜２．５モル％の量である。密度９１２〜９３５ｋｇ／ｍ3であるエチレン・α−オレフィン共重合体としては、ＬＬＤＰＥと通称される線状低密度ポリエチレンを使用することができる。また、密度９１２〜９３５ｋｇ／ｍ3であるエチレン・α−オレフィン共重合体は、メタロセン触媒、チーグラー・ナッタ触媒、フィリップス触媒等により重合されたもののいずれであってもよいが、チーグラー・ナッタ触媒を用いるエチレン・α−オレフィン共重合体を使用することが好ましい。
【００５５】
密度９１２〜９３５ｋｇ／ｍ3であるエチレン・α−オレフィン共重合体は、ＭＦＲ（温度１９０℃、荷重２．１２Ｎ）が、好ましくは０．０１〜３０ｇ／１０分、より好ましくは０．１〜５ｇ／１０分、更に好ましくは０．２〜１ｇ／１０分の範囲内のものを使用することができる。また、密度９１２〜９３５ｋｇ／ｍ3であるエチレン・α−オレフィン共重合体は、分子量分布の指標である多分散度（Ｍｗ／Ｍｎ）が、好ましくは１．５〜９、より好ましくは２〜８、更に好ましくは２．５〜７の範囲にあるものが成形性の改善の点で有効である。多分散度（Ｍｗ／Ｍｎ）が１．５未満であると、成形性に難があることがあり、９を超えると成形物表面が粘着性となることがある。
【００５６】
密度９１２〜９３５ｋｇ／ｍ3であるエチレン・α−オレフィン共重合体としては、合成品を使用してもよいが、市販品を使用することができる。好ましくは、密度９１２〜９３５ｋｇ／ｍ3である化石燃料由来のＬＬＤＰＥを使用することができる。例えば、化石燃料由来の密度９１２〜９３５ｋｇ／ｍ3であるエチレン・α−オレフィン共重合体の市販品としては、日本ユニカー株式会社製Ｃ６系ＬＬＤＰＥ銘柄名ＴＵＦ２０２２やブラスケム社製のＬＬＤＰＥ銘柄名ＰＥ  ＬＨ−１１８などを使用することができる。なお、所望によっては、植物由来の密度９１２〜９３５ｋｇ／ｍ3であるエチレン・α−オレフィン共重合体の市販品である、ブラスケム社製の植物由来のＬＬＤＰＥなどを混合して使用することもできるが、樹脂組成物のモダン炭素比率が０〜８ｐＭＣの範囲内となる混合量に限定される。
【００５７】
本発明のカーボンラベリングされた表面層を備える合成樹脂製ブロー成形多層容器において、内表面層を形成するモダン炭素比率０〜８ｐＭＣのエチレン系樹脂組成物は、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有する（樹脂成分の合計質量を１００質量％とする。）。樹脂成分における低密度ポリエチレンまたは密度９１２〜９３５ｋｇ／ｍ3であるエチレン・α−オレフィン共重合体の含有量は、好ましくは８８〜６２質量％、より好ましくは８７〜６５質量％の範囲である。樹脂成分中の低密度ポリエチレンまたは密度９１２〜９３５ｋｇ／ｍ3であるエチレン・α−オレフィン共重合体の含有量が少なすぎると、例えば、ダイレクトブロー成形等の押出ブロー成形によってカーボンラベリングされた表面層を備える合成樹脂製ブロー成形多層容器を製造する場合に、樹脂の溶融粘性が小さすぎて、取扱いが困難になるなどの成形上の問題を生じることがある。樹脂成分中の低密度ポリエチレンまたは密度９１２〜９３５ｋｇ／ｍ3であるエチレン・α−オレフィン共重合体の含有量が多すぎると、例えば、カーボンラベリングされた表面層を備える合成樹脂製ブロー成形多層容器の滑り性が低下することがある。
【００５８】
〔低密度ポリエチレンまたは密度９１２〜９３５ｋｇ／ｍ3であるエチレン・α−オレフィン共重合体のモダン炭素比率〕
本発明のカーボンラベリングされた表面層を備える合成樹脂製ブロー成形多層容器において、内表面層を形成するモダン炭素比率０〜８ｐＭＣのエチレン系樹脂組成物は、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有するものである。すなわち、樹脂成分の過半が低密度ポリエチレンまたは密度９１２〜９３５ｋｇ／ｍ3であるエチレン・α−オレフィン共重合体であることから、内表面層を形成するモダン炭素比率０〜８ｐＭＣのエチレン系樹脂組成物に含有される低密度ポリエチレンまたは密度９１２〜９３５ｋｇ／ｍ3であるエチレン・α−オレフィン共重合体としては、モダン炭素比率が実質的に０ｐＭＣである化石燃料由来の低密度ポリエチレンまたは密度９１２〜９３５ｋｇ／ｍ3であるエチレン・α−オレフィン共重合体を使用することが好ましい。しかも、モダン炭素比率が実質的に０ｐＭＣである化石燃料由来の低密度ポリエチレンまたは密度９１２〜９３５ｋｇ／ｍ3であるエチレン・α−オレフィン共重合体は、入手が容易で供給が安定し、かつ安価である。ただし、表面層を形成する樹脂組成物のモダン炭素比率が０〜８ｐＭＣの範囲である限り、低密度ポリエチレンまたは密度９１２〜９３５ｋｇ／ｍ3であるエチレン・α−オレフィン共重合体としては、モダン炭素比率が０ｐＭＣを超えるものを使用することができる。
【００５９】
例えば、植物由来の低密度ポリエチレン（例えば、バイオ化率９６％であるものとする。）を７質量％未満含有する低密度ポリエチレンを樹脂成分中に含有する樹脂組成物からなる内表面層を備えるカーボンラベリングされた表面層を備える合成樹脂製ブロー成形多層容器であってもよい。すなわち、低密度ポリエチレンが、化石燃料由来の低密度ポリエチレン（バイオ化率０％であり、モダン炭素比率は０ｐＭＣある。）と、バイオ化率９６％の植物由来の低密度ポリエチレン（モダン炭素比率は、１０７ｐＭＣ×０．９６＝１０２．７ｐＭＣと算出される。）を７質量％含有する場合は、低密度ポリエチレンのモダン炭素比率が７．２ｐＭＣ（１０７ｐＭＣ×０．９６×０．０７＝７．１９０ｐＭＣとして計算された結果に基づいて定めた。）に相当し、０〜８ｐＭＣの範囲内となる。
【００６０】
低密度ポリエチレンのモダン炭素比率が０〜８ｐＭＣの範囲内であるようにする観点からは、前記のバイオ化率９６％の植物由来の低密度ポリエチレンの含有量は、好ましくは５質量％〔モダン炭素比率が５．１ｐＭＣ（１０７ｐＭＣ×０．９６×０．０５＝５．１３５ｐＭＣとして計算された結果に基づいて定めた。）に相当する。〕未満、より好ましくは１質量％〔モダン炭素比率が１．０ｐＭＣ（１０７ｐＭＣ×０．９６×０．０１＝１．０２７ｐＭＣとして計算された結果に基づいて定めた。）に相当する。〕未満であることが望まれる。既に述べたように、低密度ポリエチレンは、植物由来の低密度ポリエチレンを含有せず、化石燃料由来の低密度ポリエチレン１００質量％（０％Ｃorg.renewに相当する。）であるものが、最も好ましい。同様に、植物由来の密度９１２〜９３５ｋｇ／ｍ3であるエチレン・α−オレフィン共重合体を含有せず、化石燃料由来の密度９１２〜９３５ｋｇ／ｍ3であるエチレン・α−オレフィン共重合体１００質量％であるものが、最も好ましい。
【００６１】
〔高密度ポリエチレン〕
本発明のカーボンラベリングされた表面層を備える合成樹脂製ブロー成形多層容器において、内表面層を形成するモダン炭素比率０〜８ｐＭＣのエチレン系樹脂組成物の樹脂成分に、前記の低密度ポリエチレンまたは密度９１２〜９３５ｋｇ／ｍ3であるエチレン・α−オレフィン共重合体とともに含有することができる高密度ポリエチレンは、ＨＤＰＥと通称される高密度ポリエチレンを意味し、一般に、密度が９４２〜９８０ｋｇ／ｍ3のポリエチレンであり、好ましくは、９４３〜９７０ｋｇ／ｍ3、より好ましくは９４５〜９６５ｋｇ／ｍ3である。
【００６２】
高密度ポリエチレンは、ＭＦＲ（温度１９０℃、荷重２．１２Ｎ）が、０．０１〜３０ｇ／１０分、より好ましくは０．１〜５ｇ／１０分、更に好ましくは０．２〜１ｇ／１０分の範囲内のものを使用することができる。また、分子量分布の指標である多分散度（Ｍｗ／Ｍｎ）が、好ましくは４〜１０、より好ましくは５〜９．５、更に好ましくは６〜９の範囲にあるものが成形性の改善の点で有効である。多分散度（Ｍｗ／Ｍｎ）が４未満であると、成形性に難があることがあり、１０を超えると合成樹脂製ブロー成形多層容器の表面が粘着性となることがある。
【００６３】
高密度ポリエチレンとしては、エチレンの単独重合体、または、エチレンとエチレン以外のαーオレフィンとの共重合体を使用することができる。エチレン以外のαーオレフィンとしては、プロピレン、１−ブテン、１−ペンテン、１−ヘキセン、４−メチル−１−ペンテン、１−オクテン等が挙げられ、これらは単独で用いてもよいし、２種以上を併用してもよい。高密度ポリエチレンが、エチレンの共重合体である場合、共重合体中の前記のα−オレフィンの含量は、０．２〜３モル％であり、好ましくは０．３〜２．５モル％である。α−オレフィンの含量が３モル％を超える共重合体では、機械的特性が低下することがある。
【００６４】
高密度ポリエチレンは、チーグラー・ナッタ触媒、フィリップス触媒、メタロセン触媒等を用いて重合して得ることができる。高密度ポリエチレンは、低圧重合法または中圧重合法のいずれの重合方法によってもよく、気相重合（チーグラー・ナッタ触媒を用いる重合に汎用される。）、スラリー重合（フィリップス触媒を用いる重合に汎用される。）、バルク重合、溶液重合等によって得ることができ、一段重合、二段重合、若しくはそれ以上の多段重合等で製造することもできる。
【００６５】
高密度ポリエチレンとしては、好ましくはチーグラー・ナッタ触媒を用いる低圧重合法高密度ポリエチレンである。また、フィリップス触媒を用いるスラリー重合法によれば、分子量分布を単一分布としたり、複数分布としたりすることができるので、高密度ポリエチレンの溶融押出成形性を所望により制御することができる。
【００６６】
高密度ポリエチレンとしては、チーグラー・ナッタ触媒を用いる低圧重合法高密度ポリエチレンの合成品を使用することができるが、チーグラー・ナッタ触媒を用いる低圧重合法高密度ポリエチレンの市販品の中から選択して使用することもできる。例えば、化石燃料由来の高密度ポリエチレンの市販品である、日本ポリエチレン株式会社製のノバテック（登録商標）ＨＤ、株式会社プライムポリマー製のハイゼックス（登録商標）、ブラスケム社製ブロー成形用チーグラー・ナッタ触媒重合銘柄名ＢＳ００２などを使用することができる。なお、所望によっては、植物由来の高密度ポリエチレンの市販品である、ブラスケム社製のグリーンポリエチレンに属する植物由来の高密度ポリエチレン（ブロー成形用チーグラー・ナッタ触媒重合銘柄名ＳＧＦ４９５０等）などを混合して使用することもできるが、樹脂組成物のモダン炭素比率が０〜８ｐＭＣの範囲内となる混合量に限定される。
【００６７】
本発明のカーボンラベリングされた表面層を備える合成樹脂製ブロー成形多層容器において、モダン炭素比率０〜８ｐＭＣのエチレン系樹脂組成物は、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有する（樹脂成分の合計質量を１００質量％とする。）。樹脂成分における高密度ポリエチレンの含有量は、好ましくは１２〜３８質量％、より好ましくは１３〜３５質量％の範囲である。樹脂成分中の高密度ポリエチレンの含有量が少なすぎると、カーボンラベリングされた表面層を備える合成樹脂製ブロー成形多層容器の剛性が不足することがある。樹脂成分中の高密度ポリエチレンの含有量が多すぎると、例えば、ダイレクトブロー成形等の押出ブロー成形によってカーボンラベリングされた表面層を備える合成樹脂製ブロー成形多層容器を製造する場合に、樹脂の溶融粘性が小さすぎて、取扱いが困難になるなどの成形上の問題を生じることがある。
【００６８】
〔高密度ポリエチレンのモダン炭素比率〕
本発明のカーボンラベリングされた表面層を備える合成樹脂製ブロー成形多層容器において、内表面層を形成するモダン炭素比率０〜８ｐＭＣのエチレン系樹脂組成物に樹脂成分として含有される高密度ポリエチレンとしては、モダン炭素比率が実質的に０ｐＭＣである化石燃料由来の高密度ポリエチレンを使用することが好ましい。しかも、モダン炭素比率が実質的に０ｐＭＣである化石燃料由来の高密度ポリエチレンは、入手が容易で供給が安定し、かつ安価である。ただし、内表面層を形成する樹脂組成物のモダン炭素比率が０〜８ｐＭＣの範囲であるものとすることができる限り、高密度ポリエチレンは、モダン炭素比率が０ｐＭＣを超えるものを使用することができる。
【００６９】
先に、低密度ポリエチレンについて説明したように、例えば、植物由来の高密度ポリエチレン（例えば、バイオ化率９６％であるものとする。）を７質量％未満含有する高密度ポリエチレンを樹脂成分中に含有する樹脂組成物からなる内表面層を備えるカーボンラベリングされた表面層を備える合成樹脂製ブロー成形多層容器であってもよい。すなわち、高密度ポリエチレンが、化石燃料由来の高密度ポリエチレン（モダン炭素比率は０ｐＭＣである。）と、バイオ化率９６％の植物由来の高密度ポリエチレン（モダン炭素比率は、１０２．７ｐＭＣに相当ずる。）を７質量％含有する場合は、高密度ポリエチレンのモダン炭素比率が７．２ｐＭＣと算出され、０〜８ｐＭＣの範囲内となる。高密度ポリエチレンに含有することができる前記のバイオ化率９６％の植物由来の高密度ポリエチレンは、好ましくは５質量％（モダン炭素比率は、５．１ｐＭＣと算出される。）未満、より好ましくは１質量％（モダン炭素比率は、１．０ｐＭＣと算出される。）未満であることが望まれる。既に述べたように、高密度ポリエチレンは、植物由来の高密度ポリエチレンを含有せず、化石燃料由来の高密度ポリエチレン１００質量％（０％Ｃorg.renewに相当する。）であるものが、最も好ましい。
【００７０】
〔その他の樹脂〕
本発明のカーボンラベリングされた表面層を備える合成樹脂製ブロー成形多層容器において、内表面が、モダン炭素比率０〜８ｐＭＣのエチレン系樹脂組成物から形成される場合、該樹脂組成物は、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有するが、所望により、更にその他の樹脂を含有することができる。その他の樹脂としては、チーグラー・ナッタ触媒を用いて得られたプロピレンホモ重合体またはプロピレンランダム共重合体、メタロセン触媒を用いて得られたプロピレンホモ重合体、プロピレンランダム共重合体またはブロック共重合体、エチレン・酢酸ビニル共重合体、エチレン・アクリル酸共重合体、エチレン・アクリル酸メチル共重合体、無水マレイン酸変性ポリオレフィンなどの樹脂成分が挙げられる。これら、その他の樹脂の含有量は、モダン炭素比率０〜８ｐＭＣのエチレン系樹脂組成物に含有される樹脂成分の合計質量を１００質量％としたときに、通常２０質量％以下、好ましくは１０質量％以下、より好ましくは５質量％以下である。その他の樹脂としては、通常、入手が容易で供給が安定している化石燃料由来の樹脂を使用すればよい。既に説明したように、内表面層を形成する樹脂組成物のモダン炭素比率が０〜８ｐＭＣの範囲であるものとすることができる限り、モダン炭素比率が０ｐＭＣを超える樹脂を使用することができるが、化石燃料由来の樹脂１００質量％であるものが、最も好ましい。
【００７１】
〔添加剤〕
本発明のカーボンラベリングされた表面層を備える合成樹脂製ブロー成形多層容器の内表面層に含有されるエチレン系樹脂には、成形加工性を改善したり、合成樹脂製ブロー成形多層容器の諸特性を改良するために、内表面層を形成する樹脂組成物のモダン炭素比率が０〜８ｐＭＣの範囲であるものとすることができる範囲内において、必要に応じて通常使用される各種添加剤を含有させることができる。添加剤としては、有機物質（重合体でもよい。)または無機物質のいずれも使用することができ、滑剤、安定剤、抗酸化剤、界面活性剤、帯電防止剤、防曇剤、フィラー（充填剤）、顔料などが挙げられ、用途に応じて、最適の組み合わせが選択される。これらの添加剤を含有する場合のその含有量は、添加剤の種類や目的によって最適の量を定めればよいが、通常１０質量％以下、好ましくは５質量％以下、より好ましくは２質量％以下であり、特にＣＯ2排出量の「見える化」に寄与するためには、添加剤の含有量は、５０００ｐｐｍ以下、好ましくは２０００ｐｐｍ以下とすることが望まれることがある。
【００７２】
〔滑剤〕
本発明のカーボンラベリングされた表面層を備える合成樹脂製ブロー成形多層容器は、内部に充填されるマヨネーズ、ケチャップ、ソースなどの粘稠な内容物との滑り性を改良するために、内表面層が、滑剤を含有するものであることが好ましい。これにより容器の内表面の滑り性が向上するので、内容物の充填がスムーズに行われ、消費者の使用時に内容物の液切れ性が優れるなどの効果が得られることがある。滑剤としては、無機滑剤と有機滑剤が知られているが、有機滑剤がより好ましい。有機滑剤としては、脂肪酸アミドが更に好ましい。脂肪酸アミドとしては、不飽和炭素二重結合を有する脂肪酸アミドが特に好ましく、不飽和cis構造炭素二重結合を有する脂肪酸アミド（ａ）が最も好ましい。エチレン系樹脂を含有する内表面層が滑剤を含有する場合のその含有量は、エチレン系樹脂を含む樹脂成分に対して通常１００〜５０００ｐｐｍ、好ましくは１５０〜４５００ｐｐｍ、より好ましくは２００〜４０００ｐｐｍである。
【００７３】
〔不飽和cis構造炭素二重結合を有する脂肪酸アミド（ａ）〕
特に好ましく含有される不飽和cis構造炭素二重結合を有する脂肪酸アミド（ａ）とは、脂肪酸アミドの分子構造中に少なくとも１結合の不飽和cis構造である不飽和炭素二重結合を有する不飽和脂肪酸アミドである。該脂肪酸アミドの分子構造中に複数の不飽和炭素二重結合を有する不飽和脂肪酸アミドである場合は、該炭素二重結合のすべてが、不飽和cis構造の炭素二重結合である不飽和脂肪酸アミドである。
【００７４】
特に好ましくは、前記の不飽和cis構造炭素二重結合を有する脂肪酸アミド（ａ）が、以下の（ａ1）、（ａ2）及び（ａ3）：
（ａ1）Ｈ2Ｎ−ＣＯ−(−ＣＨ2−)n−ＣＨ＝ＣＨ−(−ＣＨ2−)n−ＣＨ3（ただし、ｎは、６≦ｎ≦１０の範囲の整数）；
（ａ2）Ｈ2Ｎ−ＣＯ−(−ＣＨ2−)m-2−ＣＨ＝ＣＨ−(−ＣＨ2−)m−ＣＨ3（ただし、ｍは、６≦ｍ≦１０の範囲の整数）；及び
（ａ3）Ｈ2Ｎ−ＣＯ−(−ＣＨ2−)k+4−ＣＨ＝ＣＨ−(−ＣＨ2−)k−ＣＨ3（ただし、ｋは、６≦ｋ≦１０の範囲の整数）；
からなる群より選ばれる式で表される少なくとも１種の脂肪酸アミド化合物である。
【００７５】
不飽和cis構造炭素二重結合を有する脂肪酸アミド（ａ）〔以下、「cis不飽和脂肪酸アミド（ａ）」ということがある。〕としては、具体的には、例えば、式（ａ1）で表されるcis−9,10−octadecenoamide〔Ｈ2Ｎ−ＣＯ−(−ＣＨ2−)7−ＣＨ＝ＣＨ−(−ＣＨ2−)7−ＣＨ3〕（ｎ＝７に相当）、式（ａ2）で表されるcis−6,7−tetradecenoamide〔Ｈ2Ｎ−ＣＯ−(−ＣＨ2−)4−ＣＨ＝ＣＨ−(−ＣＨ2−)6−ＣＨ3〕（ｍ＝６に相当）やcis−8,9−octadecenoamide〔Ｈ2Ｎ−ＣＯ−(−ＣＨ2−)6−ＣＨ＝ＣＨ−(−ＣＨ2−)8−ＣＨ3〕（ｍ＝８に相当）、式（ａ3）で表されるcis−13,14−docosenoamide〔Ｈ2Ｎ−ＣＯ−(−ＣＨ2−)11−ＣＨ＝ＣＨ−(−ＣＨ2−)7−ＣＨ3〕（ｋ＝７に相当）などが挙げられる。
【００７６】
cis不飽和脂肪酸アミド（ａ）としては、前記の式（ａ1）〜（ａ3）で表される脂肪酸アミドの混合物を使用してもよい。具体的には、前記の式（ａ1）で表される不飽和脂肪酸アミドと、前記の（ａ2）または（ａ3）の式で表される少なくとも１種の脂肪酸アミドとの混合物が好ましい。さらに、式（ａ1）で表される不飽和脂肪酸アミドと式（ａ2）で表される不飽和脂肪酸アミドとの混合物においては、ｍ＝ｎ＋１またはｍ＝ｎ−１であることが、式（ａ1）で表される不飽和脂肪酸アミドと式（ａ3）で表される不飽和脂肪酸アミドとの混合物においては、ｋ＝ｎであることが、より好ましい。該混合物中の式（ａ1）で表される不飽和脂肪酸アミドの割合は、０．０５〜９９．９５質量％、好ましくは０．１〜９９．９質量％、より好ましくは０．１５〜９９．８５質量％である。したがって、前記の式（ａ2）または式（ａ3）で表される不飽和脂肪酸アミドの割合は、９９．９５〜０．０５質量％、好ましくは９９．９〜０．１質量％、より好ましくは９９．８５〜０．１５質量％である。
【００７７】
さらに、cis不飽和脂肪酸アミド（ａ）の混合物としては、式（ａ1）の脂肪酸アミドに属し、ｎの値が異なる２種以上の化合物の混合物を使用することができる。すなわち、（ａ1）Ｈ2Ｎ−ＣＯ−(−ＣＨ2−)n−ＣＨ＝ＣＨ−(−ＣＨ2−)n−ＣＨ3（ただし、ｎは、６≦ｎ≦１０の範囲の整数）と（ａ11）Ｈ2Ｎ−ＣＯ−(−ＣＨ2−)j−ＣＨ＝ＣＨ−(−ＣＨ2−)j−ＣＨ3（ただし、ｊは、６≦ｊ≦１０の範囲の整数であり、ｊ≠ｎである。）との混合物を使用することができる。
【００７８】
また、cis不飽和脂肪酸アミド（ａ）としては、分子構造中に不飽和cis構造の炭素二重結合を２結合〜４結合有する化合物を使用することができる。例えば、分子構造中に不飽和cis構造の炭素二重結合を４結合有する以下の化合物が挙げられる。
【００７９】
cis−5,6−8,9−11,12−14,15−arachidonic acid amide〔Ｈ2Ｎ−ＣＯ−(−ＣＨ2−)3−ＣＨ＝ＣＨ−ＣＨ2−ＣＨ＝ＣＨ−ＣＨ2−ＣＨ＝ＣＨ−ＣＨ2−ＣＨ＝ＣＨ−(−ＣＨ2−)4−ＣＨ3〕
【００８０】
さらにまた、不飽和炭素二重結合を有する脂肪酸アミド、好ましくはcis不飽和脂肪酸アミド（ａ）とともに、飽和脂肪酸アミドを含有させることにより、合成樹脂製ブロー成形多層容器の内表面層の表面の滑り性や表面光沢を更に改善できるなどの効果が奏されることがある。飽和脂肪酸アミドとしては、通常、有機滑剤として使用されている化合物を使用することができ、例えば、ブチルアミド、吉草酸アミド、カプロン酸アミド、カプリル酸アミド、カプリン酸アミド、ラウリン酸アミド、ミリスチン酸アミド、パルミチン酸アミド、ステアリン酸アミド、アラキジン酸アミド、ベヘン酸アミドなどが挙げられ、好ましくは、ステアリン酸アミド（stearic acid amide）、ベヘン酸アミド（behenic acid amide）である。飽和脂肪酸アミドを含有する場合の含有量は、不飽和炭素二重結合を有する脂肪酸アミドと飽和脂肪酸アミドの合計量に対して、好ましくは１０質量％以下、より好ましくは８質量％以下、更に好ましくは６質量％以下であり、その含有量の下限値は、０．５質量％程度であり、１質量％であれば十分な効果が実現できる。
【００８１】
なお、不飽和脂肪酸アミドが、trans構造の不飽和炭素二重結合を有するもの、すなわち、不飽和trans構造炭素二重結合を有する脂肪酸アミドは、エチレン系樹脂との均一配合が不十分であったり、該trans構造の炭素二重結合を有する不飽和脂肪酸アミドが、ブロー成形多層容器の表面にブリードしたり、滑り性が悪化したりすることから、有機滑剤としての機能がないことがある。
【００８２】
２．エチレン・ビニルアルコール共重合体層
本発明のカーボンラベリングされた表面層を備える合成樹脂製ブロー成形多層容器は、ＥＶＯＨ層を備えることにより、酸素バリア性、炭酸ガスバリア性等のガスバリア性や、水または水蒸気に対するバリア性を有するカーボンラベリングされた表面層を備える合成樹脂製ブロー成形多層容器であり、この多層容器内に充填される内容物の保存性を高めることができる。
【００８３】
ＥＶＯＨ層を形成する樹脂は、エチレン・ビニルアルコール共重合体またはエチレン・酢酸ビニル共重合体の部分ケン化物（以下、これらを総称して「ＥＶＯＨ」ということがある。）である。ＥＶＯＨとしては、エチレン含有率が２０〜６０モル％、好ましくは２５〜５５モル％、より好ましくは３０〜５０モル％であるエチレン・酢酸ビニル共重合体を、ケン化度が９０モル％以上、好ましくは９５モル％以上、より好ましくは９７モル％以上、特に好ましくは９９モル％以上となるようにケン化して得られる共重合体ケン化物が使用される。このＥＶＯＨは、フィルムを形成し得るに足りる分子量を有するものであり、一般に、ＭＦＲ（１９０℃、荷重２１．１８Ｎ）が６ｇ／１０分以下、好ましくは５ｇ／１０分以下、より好ましくは４ｇ／１０分以下である。
【００８４】
３．エチレン系樹脂を含有する外表面層
本発明のカーボンラベリングされた表面層を備える合成樹脂製ブロー成形多層容器は、その層構成が、少なくともエチレン系樹脂を含有する内表面層及びＥＶＯＨ層に加えて、エチレン系樹脂を含有する外表面層を容器内側からこの順に備える多層容器である。なお、先に説明したように、モダン炭素比率０〜８ｐＭＣのエチレン系樹脂組成物からなる外表面層である場合と、モダン炭素比率０〜８ｐＭＣのエチレン系樹脂組成物からなるものではない外表面層である場合とがある。
【００８５】
外表面層に含有されるエチレン系樹脂としては、内表面層に含有されるエチレン系樹脂と同様の樹脂を使用することができる。したがって、最も好ましいエチレン系樹脂を含有する外表面層は、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有する樹脂組成物からなるものである。また、外表面層に含有されるエチレン系樹脂には、内表面層と同様に、成形加工性を改善したり、合成樹脂製ブロー成形多層容器の諸特性を改良するために、必要に応じて一般に使用される滑剤その他の各種添加剤を含有させることができる。これらの添加剤を含有する場合の含有量は、添加剤の種類や目的によって最適の量を定めればよい。特に、外表面層が、cis不飽和脂肪酸アミド（ａ）等の有機滑剤を含有すると、ブロー成形多層容器の製造中、搬送中または内容物の充填中に、隣接する容器同士または装置類との接触等によって、不良品の発生、製造ラインの停止、装置の故障等が生じることを防止することができたり、多層容器を把持するために挿入されるグリッパフォークを、安定かつ確実に保持することができたりする効果があり、また、表面光沢も優れたものとなることがある。
【００８６】
外表面層が、モダン炭素比率０〜８ｐＭＣのエチレン系樹脂組成物、すなわち、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有し、ＡＳＴＭ  Ｄ６８６６−１２に規定されるモダン炭素比率が０〜８ｐＭＣである樹脂組成物からなるものである場合、該樹脂組成物に含有される樹脂成分や添加剤は、内表面層について説明したものと同様である。
【００８７】
４．回収層
本発明のカーボンラベリングされた表面層を備える合成樹脂製ブロー成形多層容器は、少なくともエチレン系樹脂を含有する内表面層、ＥＶＯＨ層及びエチレン系樹脂を含有する外表面層を容器内側からこの順に備えるとともに、更に回収層を備えるカーボンラベリングされた表面層を備える合成樹脂製ブロー成形多層容器であることが好ましい。回収層を備えることにより、カーボンラベリングされた表面層を備える合成樹脂製ブロー成形多層容器の強度を高め、また、資源のリサイクル性を高めることができる。回収層は、本発明のカーボンラベリングされた表面層を備える合成樹脂製ブロー成形多層容器、特に、合成樹脂製ブロー成形多層容器それ自体から回収される材料（バリや製品容器の不要部分、製品規格外の容器の回収品など）、または、本発明のカーボンラベリングされた表面層を備える合成樹脂製ブロー成形多層容器を製造する工程において回収される材料を、主成分として含有する層である。特に、本発明のカーボンラベリングされた表面層を備える合成樹脂製ブロー成形多層容器は、筒状の溶融パリソンにブローエアーを導入して容器形状のブロー成形品を形成した後に多層容器の頭部（以下、「袋部」ということがある。）を切除する必要があるが、該切除された袋部を、破砕機にて粉末化した回収樹脂を原料として、回収層とすることができる。また、容器形状のブロー成形品の前記の袋部以外の部分を切除して回収した樹脂や、ブロー成形前のパリソン、更には、合成樹脂製ブロー成形多層容器の各層を形成する材料や原料などを、主成分として含有するものでもよい。
【００８８】
回収層には、更に本発明のカーボンラベリングされた表面層を備える合成樹脂製ブロー成形多層容器の各層を形成するための原材料、例えば、種々の樹脂原料や配合剤、接着剤等を含有させてもよい。本発明において必須ではないが、回収層は、モダン炭素比率が０〜８ｐＭＣであることが好ましい。
【００８９】
５．接着層
本発明のカーボンラベリングされた表面層を備える合成樹脂製ブロー成形多層容器は、多層容器を構成する各層の層間剥離強度を高めるために、更に接着層を、各層の間に介在させることができる。接着層としては、押出加工が可能で、かつ、各層に対して良好な接着性を有するものであることが好ましい。合成樹脂製ブロー成形多層容器においては、耐熱性や成形加工性の観点から、接着層を介在させなくてもよい場合もあるが、機械的特性や耐衝撃性などが要望される用途には、接着層を介在させることが好ましい。
【００９０】
接着層に含有される樹脂としては、例えば、無水マレイン酸変性ポリエチレン、無水マレイン酸変性ポリプロピレン等の酸変性ポリオレフィン；グリシジル基含有エチレンコポリマー、熱可塑性ポリウレタン、エチレン・酢酸ビニル共重合体、ポリアミド・アイオノマー、ポリアクリルイミドなどを挙げることができる。接着層に用いる樹脂には、所望により、無機フィラー、可塑剤、熱安定剤、光安定剤、染料などの各種添加剤を含有させることができる。
【００９１】
６．カーボンラベリングされた表面層を備える合成樹脂製ブロー成形多層容器の層構成
本発明のカーボンラベリングされた表面層を備える合成樹脂製ブロー成形多層容器は、少なくともエチレン系樹脂を含有する内表面層、ＥＶＯＨ層及びエチレン系樹脂を含有する外表面層（以下、「内表面層／ＥＶＯＨ層／外表面層」と表記することがある。他の層構成についても、同様とする。）を容器内側からこの順に備える多層容器である。好ましくは、更に回収層を備える合成樹脂製ブロー成形多層容器であり、また更に接着層を備える合成樹脂製ブロー成形多層容器である。具体的な好ましい層構成としては、内表面層／回収層／ＥＶＯＨ層／外表面層の層構成、内表面層／回収層／接着層／ＥＶＯＨ層／接着層／外表面層の層構成、更には、内表面層／回収層／ＥＶＯＨ層／接着層／ＥＶＯＨ層／外表面層の層構成を有する合成樹脂製ブロー成形多層容器である。したがって、本発明の合成樹脂製ブロー成形多層容器のより具体的な層構成を例示すると、
内表面層／ＥＶＯＨ層／外表面層、
内表面層／回収層／ＥＶＯＨ層／外表面層、
内表面層／接着層／ＥＶＯＨ層／接着層／外表面層、
内表面層／回収層／接着層／ＥＶＯＨ層／接着層／外表面層、
内表面層／回収層／接着層／ＥＶＯＨ層／接着層／回収層／外表面層、
内表面層／回収層／ＥＶＯＨ層／接着層／ＥＶＯＨ層／外表面層、
内表面層／接着層／ＥＶＯＨ層／接着層／ＥＶＯＨ層／接着層／外表面層、
内表面層／回収層／接着層／ＥＶＯＨ層／接着層／ＥＶＯＨ層／接着層／外表面層、
内表面層／回収層／接着層／ＥＶＯＨ層／接着層／ＥＶＯＨ層／接着層／回収層／外表面層、
内表面層／接着層／ＥＶＯＨ層／ＥＶＯＨ層／接着層／外表面層、
内表面層／回収層／接着層／ＥＶＯＨ層／ＥＶＯＨ層／接着層／外表面層、及び、
内表面層／回収層／接着層／ＥＶＯＨ層／ＥＶＯＨ層／接着層／回収層／外表面層などが挙げられる。
【００９２】
本発明のカーボンラベリングされた表面層を備える合成樹脂製ブロー成形多層容器の厚みは、特に限定されないが、胴部の全層厚みは、通常２０μｍ〜５ｍｍ、好ましくは１００μｍ〜３ｍｍ、より好ましくは２００μｍ〜１ｍｍの範囲内である。本発明のカーボンラベリングされた表面層を備える合成樹脂製ブロー成形多層容器は、容器全体の厚みが、均一でもよいが、部分により厚みを変化させてもよい。一般に、容器の底部は、厚みを大きくすることが好ましい。
【００９３】
全層厚みに対する表面層の厚み（内表面層及び外表面層の厚みの合計を意味する。）は、全層厚みに対して通常６０〜９９％（厚み比率、以下同様である。）であり、好ましくは６５〜９８％、より好ましくは７０〜９７％である。ＥＶＯＨ層の厚みは、通常１〜４０％であり、好ましくは２〜８％、より好ましくは３〜６％である。回収層を備える場合、その厚みは、通常５〜３０％、好ましくは１０〜２５％、より好ましくは１５〜２５％である。接着層を備える場合は、接着層の合計厚みで、通常０．００５〜２％、好ましくは０．００７〜１．５％、より好ましくは０．００８〜１．２％である。
【００９４】
本発明のカーボンラベリングされた表面層を備える合成樹脂製ブロー成形多層容器における表面層（内表面層及び／または外表面層）のうち外表面層の表面層全体に占める厚みの比率は、特に限定されないが、通常１０〜８０％、好ましくは１５〜７５％、より好ましくは２０〜７０％、特に好ましくは２５〜６５％である。
【００９５】
ＩＩ．口部、環状凹部、肩部、胴部及び底部を容器軸方向に沿って順次備える合成樹脂製ブロー成形多層容器
本発明のカーボンラベリングされた表面層を備える合成樹脂製ブロー成形多層容器は、口部、環状凹部、肩部、胴部及び底部を容器軸方向に沿って順次備える合成樹脂製ブロー成形多層容器であって、
ｉ）口部は、外周面に雄螺条域を有し；
ｉｉ）環状凹部は、口部の下端に連接する第１の環状凹部、肩部の上端に連接する第２の環状凹部、及び、第１の環状凹部と第２の環状凹部とを分ける環状凸部を備え；
ｉｉｉ）環状凸部は、内表面層の容器内側の表面が容器外方に向いて容器軸方向に沿って屈曲してなる厚肉部であり；
ｉｖ）前記の多層容器の層構成は、少なくともエチレン系樹脂を含有する内表面層、エチレン・ビニルアルコール共重合体層及びエチレン系樹脂を含有する外表面層を容器内側からこの順に備え；かつ
ｖ）エチレン系樹脂を含有する少なくとも一方の表面層が、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有し、ＡＳＴＭ  Ｄ６８６６−１２に規定されるモダン炭素比率が０〜８ｐＭＣである樹脂組成物からなる；
ことを特徴とするカーボンラベリングされた表面層を備える合成樹脂製ブロー成形多層容器である。すなわち、本発明のカーボンラベリングされた表面層を備える合成樹脂製ブロー成形多層容器は、口部、環状凹部、肩部、胴部及び底部を容器軸方向に沿って順次備える多層容器であり、多層容器を正立姿勢とするときには、上方から下方に向かって、口部、環状凹部、肩部、胴部及び底部を順次備えることによって、底部が接地面に当接し、正立することができる多層容器である。本発明のカーボンラベリングされた表面層を備える合成樹脂製ブロー成形多層容器は、後に詳述するように、口部と胴部とが、環状凹部及び肩部を介してなるものである点に特徴を有する。環状凹部は、口部及び胴部より小径であることにより、口部及び胴部に対して凹部を形成している。本発明のカーボンラベリングされた表面層を備えるブロー成形多層容器の容積は、特に限定されないが、好ましくは１００〜３０００ｃｍ3、より好ましくは２００〜２０００ｃｍ3、更に好ましくは３００〜１０００ｃｍ3の範囲である。
【００９６】
以下、本発明のカーボンラベリングされた表面層を備える合成樹脂製ブロー成形多層容器について、図面を参照しつつ更に説明する。
【００９７】
１．口部、及び雄螺条域
本発明のカーボンラベリングされた表面層を備える合成樹脂製ブロー成形多層容器は、図１に示すように、口部１を備え、さらに、口部１は、外周面に雄螺条１２１が膨出する雄螺条域１２を有するものである。具体的には、本発明のカーボンラベリングされた表面層を備える合成樹脂製ブロー成形多層容器の口部１は、容器軸ｐに沿う上端、すなわち口部の最上端に開口部１１を有し、該開口部１１の下方にある雄螺条域１２に、その周面から外方に雄螺条１２１が膨出している。雄螺条１２１は、合成樹脂製ブロー成形多層容器に内容物を充填し、開口部１１をシールした後に、内周面に雌螺条を有するキャップ（蓋）を取り付けるために設けられるものである。
【００９８】
合成樹脂製ブロー成形多層容器の口部１に設けられる雄螺条１２１としては、１条ねじ構造のものでもよいが、キャップ（蓋）の脱着に要する回動操作量を少なくするとともに、合成樹脂製ブロー成形多層容器の口部を成形するのに必要な合成樹脂材料の量を少なくするために、多条ねじ構造、例えば２条ねじ構造を採用してもよい。
【００９９】
雄螺条域１２の容器軸方向の長さ、すなわち上下方向の長さは、口部の容器軸方向の長さに対して、通常５０〜９０％、好ましくは５５〜８０％、より好ましくは６０〜７５％の範囲である。雄螺条域１２は、キャップ（蓋）を円滑に装着することができるようにするため設けられるものであり、必要に応じて開口部１１から下方に設けられる蓋装着誘導域を介して設けられ、口部１の略下端までに亘って形成されている。蓋装着誘導域を設ける場合は、口部の容器軸方向の長さに対して、通常１〜５０％、好ましくは３〜４５％、より好ましくは５〜４０％の範囲の長さで設けることができる。なお、一般的には、合成樹脂製ブロー成形多層容器の口部の下方に、内表面が平滑であってかつ外方に凸である、サポートリングとして機能するネックリングが設けられることがあるが、本発明のカーボンラベリングされた表面層を備える合成樹脂製ブロー成形多層容器においては、ネックリングを設ける必要はない。
【０１００】
２．環状凹部、及び環状凸部
本発明のカーボンラベリングされた表面層を備える合成樹脂製ブロー成形多層容器は、口部１と胴部３との間に環状凹部２を備え、更に、環状凹部２は、口部１の下端に連接する第１の環状凹部２１、肩部３１の上端に連接する第２の環状凹部２３、及び、第１の環状凹部２１と第２の環状凹部２３とを分ける環状凸部２２を備えるものである。環状凹部２は、合成樹脂製ブロー成形多層容器に内容物を充填した後に実施する口部シール工程において、グリッパフォークを挿入して該多層容器を把持し、多層容器の姿勢を正立状態に保持するために設けられる。環状凹部２は、通常、口部１及び胴部３より小径であるので、「凹部」を形成する。また、環状凹部２は、グリッパフォークの挿入をどの方向からでも容易とするために、通常略円形の断面形状を有するものであるので、「環状」である。したがって、環状凹部２の断面形状は、口部１または胴部３と同一または相似の形状である必要はない。
【０１０１】
〔第１の環状凹部、第２の環状凹部及び環状凸部〕
本発明のカーボンラベリングされた表面層を備える合成樹脂製ブロー成形多層容器が備える環状凹部２は、口部１の下端に連接する第１の環状凹部２１、胴部の上端に備えられる肩部３１の上端に連接する第２の環状凹部２３、及び、第１の環状凹部２１と第２の環状凹部２３とを分ける環状凸部２２を備えるものである。環状凸部２２は、第１の環状凹部２１及び第２の環状凹部２３より大径であることにより、環状の凸部を形成するものである。したがって、環状凹部２は、第１の環状凹部２１、環状凸部２２及び第２の環状凹部２３をこの順に備えるものである。第１の環状凹部２１及び第２の環状凹部２３は、いずれもグリッパフォークの挿入を受容するために設けられる。具体的には、図２の模式図で示すように、グリッパフォークＧ１が、第１の環状凹部２１に挿入されて、第１の環状凹部２１の上端において連接する口部１の下面と当接して合成樹脂製ブロー成形多層容器を支え、また、グリッパフォークＧ２が、第２の環状凹部２３に挿入されて、第２の環状凹部２３の上端に備えられる環状凸部２２の下面と当接して合成樹脂製ブロー成形多層容器を支えることによって、２つのグリッパフォークＧ１とＧ２との間で容器を受け渡して容器の搬送を行うことができる。
【０１０２】
〔第１の環状凹部及び第２の環状凹部〕
第１の環状凹部２１の径及び容器軸方向の長さ（上下方向の長さ、すなわち上下間隔距離）は、グリッパフォーク（Ｇ１及びＧ２）の大きさ及び形状を勘案して定めることができる。第１の環状凹部２１の径は、口部１の径に対して、通常６０〜９２％、好ましくは６５〜９０％、より好ましくは７０〜８７％の範囲である。また、第１の環状凹部２１の容器軸方向の長さは、口部１の雄螺条域１２の容器軸方向の長さに対して、通常２０〜５０％、好ましくは２３〜４５％、より好ましくは２５〜４０％の範囲である。第１の環状凹部２１の径及び容器軸方向の長さを上記の範囲内とすることにより、口部シール工程その他の生産工程における合成樹脂製ブロー成形多層容器の搬送のために第１の環状凹部２１に挿入されるグリッパフォークＧ１を安定かつ確実に保持することができ、グリッパフォークＧ１の挿入による容器の把持を安定かつ確実とすることができる。例えば、第１の環状凹部２１の径が大きすぎたり、容器軸方向の長さが短すぎると、グリッパフォークＧ１の挿入が不十分または不可能となり、容器を安定かつ確実に把持することができないことがある。また、第１の環状凹部２１の径が小さすぎたり、容器軸方向の長さが長すぎると、容器を安定かつ確実に把持することができないことがあるとともに、小径部が存在することにより容器の強度が不足するおそれがある。
【０１０３】
第２の環状凹部２３の径及び容器軸方向の長さは、グリッパフォークＧ２の大きさ及び形状を勘案して定めることができ、第１の環状凹部２１の径及び容器軸方向の長さとほぼ同じである。
【０１０４】
〔環状凸部〕
環状凸部２２の径及び容器軸方向の長さは、グリッパフォーク（Ｇ１及びＧ２）の大きさ及び形状、並びに、第２の環状凹部２３の径を勘案して定めることができる。環状凸部２２の径は、口部１の径に対して、通常８０〜９８％、好ましくは８５〜９５％、より好ましくは８８〜９２％の範囲である。また、環状凸部２２の径は、第１の環状凹部２１及び第２の環状凹部２３の径より大きく、第２の環状凹部２３の径に対して、通常１０６〜１３３％、好ましくは１０８〜１３０％、より好ましくは１０９〜１２８％の範囲である。環状凸部２２の容器軸方向の長さは、口部１の雄螺条域１２の容器軸方向の長さに対して、通常１０〜３５％、好ましくは１２〜３１％、より好ましくは１５〜２７％の範囲である。環状凸部の径及び容器軸方向の長さを上記の範囲内とすることにより、口部シール工程その他の生産工程における合成樹脂製ブロー成形多層容器の搬送のために第２の環状凹部２３に挿入され、環状凸部２２の下面と当接して合成樹脂製ブロー成形多層容器を支えるグリッパフォークＧ２を安定かつ確実に保持することができ、グリッパフォークＧ２の挿入による容器の把持を安定かつ確実とすることができる。環状凸部２２の径が小さすぎたり、容器軸方向の長さが短すぎると、グリッパフォークＧ２の挿入が不十分または不可能となり、容器を安定かつ確実に把持することができないおそれがある。また、環状凸部２２の径が大きすぎたり、容器軸方向の長さが長すぎたりすると、容器を安定かつ確実に把持することができないおそれがある。
【０１０５】
本発明のカーボンラベリングされた表面層を備える合成樹脂製ブロー成形多層容器は、環状凸部２２が、内表面層の容器内側の表面が容器外方に向いて容器軸方向に沿って屈曲してなる厚肉部であることを特徴とするものである。図３または図４（いずれも、本発明の容器の態様を理解することに資するための略断面図である。）に示すように、環状凸部２２は、第１の環状凹部２１及び第２の環状凹部２３より大径であるから、その断面において外表面層の容器外側の表面が、第１の環状凹部２１または第２の環状凹部２３との境界域から、容器外方に向いて容器軸方向に沿い屈曲する箇所を有することは明らかであるが、さらに、内表面層の容器内側の表面が容器外方に向いて容器軸方向に沿って屈曲してなると同時に、厚肉部である点に特徴を有する。厚肉部の厚みは、口部１の厚みとほぼ同じである。具体的には、環状凸部２２の先端部の厚みは、口部１の厚みの６０〜１２０％、好ましくは８０〜１０５％、より好ましくは９０〜１１０％程度となるように調整すればよい。
【０１０６】
本発明のカーボンラベリングされた表面層を備える合成樹脂製ブロー成形多層容器は、環状凹部２に、内表面層の容器内側の表面が容器外方に向いて容器軸方向に沿って屈曲してなる厚肉部である、第１の環状凹部２１と第２の環状凹部２３とを分ける環状凸部２２を備えることにより、ブロー成形多層容器の製造装置の高速化が進むもとでも、内容物を充填した合成樹脂製ブロー成形多層容器のグリッパフォーク（Ｇ１及びＧ２）挿入による把持を安定かつ確実に実施することができ、また、諸工程間の搬送において、容器の所定の姿勢状態を維持することができるという、従来予期されなかった顕著な効果を奏する。その理由は明らかではないが、環状凹部２が、第１の環状凹部２１及び第２の環状凹部２３に加えて、第１の環状凹部２１と第２の環状凹部２３とを分ける環状凸部２２を備えることによって、環状凹部２にリブ部が形成されることとなる結果、環状凹部２の強度が増大すると同時に、環状凸部２２が、内表面層の容器内側の表面が容器外方に向いて容器軸方向に沿って屈曲してなる厚肉部であることによって、該環状凸部２２が強いバネ機能を有することとなる結果、容器の把持や搬送において形状復元力が増大するものと推察される。
【０１０７】
これに対して、通常、環状凸部２２をブロー成形によって形成する場合は、環状凸部２２が、図５（比較例の容器の態様を理解することに資するための略断面図である。）に示すように、内表面層の容器内側の表面が容器外方に向いて容器軸方向に沿って屈曲してなるものの、環状凸部２２の対応箇所のパリソンが該環状凸部２２の形状となるように伸長させられる結果、環状凸部２２は、その根元から環状凸部２２の頂点に至る領域が薄肉化される（口部１の厚みより薄い厚みとなる。）。すなわち、比較例に相当する図５に示す環状凸部２２は、図３または図４に示した本発明の多層容器における厚肉部である環状凸部２２ではない。図５に示されるような、厚肉部ではない環状凸部２２（先に述べたように、通常ブロー成形によって形成される形状である。）を備える多層容器においては、環状凸部２２の強度、ひいては環状凹部２の強度が不足するとともに、該環状凸部２２に強いバネ機能が期待できない結果、容器の把持や搬送において形状の復元力が不足する。なお、環状凸部２２が、図６（他の比較例の容器の態様を理解することに資するための略断面図である。）に示すように、内表面層の容器内側の表面が容器外方に向いて容器軸方向に沿って屈曲してなることなく平坦に垂下する、合成樹脂が充満される厚肉部である形状（すなわち、内表面が平滑であってかつ外方に凸である形状。通常射出成形によって形成されると想定される形状である。）である場合は、環状凸部２２に強いバネ機能の発揮が期待できない結果、容器の把持や搬送において形状の復元力が不足するとともに、環状凸部２２の重量が増大する。
【０１０８】
さらに、環状凸部２２は、その断面においてエチレン系樹脂を含有する外表面層の容器外側の表面が容器軸方向に沿って平坦に垂下する領域を含むものであることにより、環状凸部２２の強度が増大し、グリッパフォークＧ２の挿入による把持をいっそう安定かつ確実に実施することができるようになるので、好ましい。
【０１０９】
さらにまた、環状凸部２２のエチレン系樹脂を含有する内表面層が、有機滑剤を含有するエチレン系樹脂組成物から形成されるものであると、該環状凸部２２は、内表面層の容器内側の表面が容器外方に向いて容器軸方向に沿い屈曲してなるので、特に、ブロー成形多層容器が、粘稠な内容物を充填する容器である場合に、内容物の多層容器内面への付着性が低下して排出がスムーズになり、液切れ性が向上することなどから、好ましい。また、環状凸部２２のエチレン系樹脂を含有する外表面層が、有機滑剤を含有するエチレン系樹脂組成物から形成されるものであると、環状凸部２２の容器外側の表面の滑り性が向上する結果、ブロー成形多層容器を把持するために挿入されるグリッパフォークを安定かつ確実に保持することができる効果が奏されることなどから、好ましい。
【０１１０】
有機滑剤としては、脂肪酸アミドが好ましい。脂肪酸アミドとしては、不飽和炭素二重結合を有する脂肪酸アミドがより好ましく、不飽和cis構造炭素二重結合を有する脂肪酸アミド（ａ）であることが更に好ましい。不飽和cis構造炭素二重結合を有する脂肪酸アミド（ａ）としては、先に述べた式（ａ1）、（ａ2）及び（ａ3）からなる群より選ばれる一つの式で表される少なくとも１種の脂肪酸アミドを含有するものであることが特に好ましく、不飽和cis構造炭素二重結合を有する脂肪酸アミド（ａ）が、前記の（ａ1）の式で表される脂肪酸アミドと、前記の（ａ2）または（ａ3）の式で表される少なくとも１種の脂肪酸アミドとの混合物であることが最も好ましく、その場合、（ａ2）の式で表される脂肪酸アミドにおけるｍが、ｍ＝ｎ＋１またはｍ＝ｎ−１であり、または、（ａ3）の式で表される脂肪酸アミドにおけるｋが、ｋ＝ｎであることが中でも好ましい。また、不飽和cis構造炭素二重結合を有する脂肪酸アミド（ａ）が、前記の（ａ1）の式で表される脂肪酸アミドと、以下の（ａ11）：
（ａ11）Ｈ2Ｎ−ＣＯ−(−ＣＨ2−)j−ＣＨ＝ＣＨ−(−ＣＨ2−)j−ＣＨ3（ただし、ｊは、６≦ｊ≦１０の範囲の整数であり、ｊ≠ｎである。）；
の式で表される脂肪酸アミドとの混合物であること、不飽和cis構造炭素二重結合を有する脂肪酸アミド（ａ）が、分子構造中に不飽和cis構造炭素結合を２結合〜４結合有する化合物を含有すること、並びに、不飽和炭素二重結合を有する脂肪酸アミド、好ましくは不飽和cis構造炭素二重結合を有する脂肪酸アミド（ａ）を含有する樹脂組成物が、更に飽和脂肪酸アミドを含有することは、より好適な態様として挙げられる。
【０１１１】
３．肩部及び胴部、並びに底部
本発明のカーボンラベリングされた表面層を備える合成樹脂製ブロー成形多層容器は、口部１、環状凹部２、肩部３１、胴部３及び底部を容器軸方向に沿って順次備える合成樹脂製ブロー成形多層容器である。胴部３及び底部は、通常の合成樹脂製ブロー成形多層容器と同様の構成とすることができ、その断面形状は、口部１及び環状凹部２に肩部３１を介して滑らかに連接することができる限り、特に限定されず、円形、楕円形その他の汎用の形状とすることができる。既に述べたように、環状凹部２は、肩部３１の上端に連接する第２の環状凹部２３を備えるものである点に特徴を有する。胴部３の上部に形成される肩部３１は、第２の環状凹部２３に挿入されるグリッパフォークＧ２の下面と常時または頻繁に接触または摺接するものであるので、滑り性が優れることが好ましい。
【０１１２】
ＩＩＩ．合成樹脂製ブロー成形多層容器の製造方法
本発明のカーボンラベリングされた表面層を備える合成樹脂製ブロー成形多層容器は、口部、環状凹部、肩部、胴部及び底部を容器軸方向に沿って順次備える合成樹脂製ブロー成形多層容器であって、
ｉ）口部は、外周面に雄螺条域を有し；
ｉｉ）環状凹部は、口部の下端に連接する第１の環状凹部、肩部の上端に連接する第２の環状凹部、及び、第１の環状凹部と第２の環状凹部とを分ける環状凸部を備え；
ｉｉｉ）環状凸部は、内表面層の容器内側の表面が容器外方に向いて容器軸方向に沿って屈曲してなる厚肉部であり；
ｉｖ）前記の多層容器の層構成は、少なくともエチレン系樹脂を含有する内表面層、エチレン・ビニルアルコール共重合体層及びエチレン系樹脂を含有する外表面層を容器内側からこの順に備え；かつ
ｖ）エチレン系樹脂を含有する少なくとも一方の表面層が、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有し、ＡＳＴＭ  Ｄ６８６６−１２に規定されるモダン炭素比率が０〜８ｐＭＣである樹脂組成物からなる；
ことを特徴とするカーボンラベリングされた表面層を備える合成樹脂製ブロー成形多層容器を得ることができる限り、その製造方法は限定されない。したがって、本発明の合成樹脂製ブロー成形多層容器の製造方法としては、所定の層構成を有する多層のパリソン（以下、「多層パリソン」ということがある。）を、所望の容器形状のキャビティ壁を備える割金型内でブロー成形することによって、ブロー成形品であるカーボンラベリングされた表面層を備える合成樹脂製ブロー成形多層容器を得ることができればよい。多層パリソンを製造した後、常温または室温に保存しておき、ブロー成形を行うときに所定温度まで加熱するコールドパリソン方式によってもよいし、該多層パリソンを製造し、連続してブロー成形を行うホットパリソン方式によってもよい。多層パリソンは、射出成形により製造することもできるが、溶融押出成形によって筒状（以下、「管状」または「パイプ状」ということがある。）の多層パリソンを製造する方法が好ましく、溶融押出成形方法により共押出した多層パリソンを、続けて容器形状にブロー成形するダイレクトブロー成形方法がより好ましい。以下、ダイレクトブロー成形によって製造されるカーボンラベリングされた表面層を備える合成樹脂製ブロー成形多層容器を得る方法について説明する。
【０１１３】
１．多層パリソンの製造
所望の層構成を有する多層パリソンを共押出によって製造する方法としては、環状ダイを用いる共押出法、Ｔダイを用いる共押出法、インフレーション成形による共押出法などの方法が挙げられるが、いわゆるボトル形状の容器をブロー成形によって製造する場合は、環状ダイを用いる共押出法により筒状（パイプ状）の多層パリソンを製造することが好ましい。環状ダイを用いる共押出法で多層パリソンを製造する場合は、樹脂の種類に対応する数の押出機を使用し、各層に対応する樹脂をそれぞれ環状に展開しながら、ダイ通路内で溶融樹脂を所定の層構成の積層順序となるように合流させる。少なくとも一方の表面層である内表面層と外表面層が同種の樹脂からなる場合には、更に分岐チャンネルを経て、他の層を形成する樹脂原料等を挟み込むように分岐させ、その後、押出ダイ内で合流させ、環状形状のダイヘッドから所望の層構成に整列積層した状態で樹脂を押し出す。ダイヘッドの温度は通常１２０〜２４０℃であり、好ましくは１３０〜２３０℃、より好ましくは１４０〜２２０℃の範囲の温度を採用することができる。ダイオリフィスの形状としては、円形のほか偏平形状のものも使用可能である。環状ダイを用いる共押出法によれば、多層パリソンの肉厚の変更等の制御調整を比較的容易に行うことができる。
【０１１４】
なお、先に述べたように、多層パリソンを共射出成形によって製造することもできる。この場合、複数台の射出シリンダを備えた成形機を用いて、単一のパリソン用射出成形金型のキャビティ内に、一回の型締め動作で、１つのゲートから、溶融した少なくとも一方の表面層（外表面層及び／または内表面層）を形成する樹脂組成物及び他の層を形成する樹脂材料を共射出して有底の多層パリソンを形成する。多層パリソンの底部の一部若しくは全部には、バリア層であるＥＶＯＨ層が存在していなくてもよい。すなわち、一般に底部の厚みは胴部の厚みに比べて大きいため、底部が実質的にエチレン系樹脂組成物層だけでもバリア性を発揮することができる。胴部のみにバリア層を配置することにより、カーボンラベリングされた表面層を備える合成樹脂製ブロー成形多層容器の機械的強度の低下を防ぐとともに、バリア層の厚みを均一に制御することが容易になることがある。
【０１１５】
２．ブロー成形
ブロー成形によってパリソンから容器形状のブロー成形品を成形する場合には、前記の方法で共押出した筒状の多層パリソンを、割金型で挟んで、下端を必要に応じて融着させて塞ぐとともに、上端を切断した後、開口した上端から加圧流体を吹き込んで容器形状に成形し、次いで、不要となる容器の口部の上方に相当する部分（頭部または袋部）を切除することによって、合成樹脂製ブロー成形多層容器を得る。該ブロー成形によって一体成形した容器の底部には、筒状のパリソンを、割金型で挟んで下端を融着して塞いだ痕跡として、ピンチオフ部がパーティングラインの一部として形成される。なお、射出成形によってパリソンを成形する場合には、カーボンラベリングされた表面層を備える合成樹脂製ブロー成形多層容器の底部にゲート痕が形成される。
【０１１６】
ブロー成形用の割金型としては、鏡面仕上げのものでも、サンドブラスト加工したものでも使用でき、割金型の表面温度は一般に１０〜５０℃の範囲にあることが好ましい。また、ブロー成形用の流体としては、滅菌処理した空気を用いることが好ましく、その圧力は１．０〜１５ｋｇ／ｃｍ2の範囲にあるのが適当である。
【０１１７】
本発明のカーボンラベリングされた表面層を備える合成樹脂製ブロー成形多層容器は、ダイレクトブロー成形して製造することができる。ダイレクトブロー成形工程では、多層パリソンを膨張可能な温度に調整した後、ブロー成形用金型のキャビティ内に挿入し、空気などの陽圧流体または加圧流体を吹き込んでダイレクトブロー成形を行う。ダイレクトブロー成形によって製造されるカーボンラベリングされた表面層を備える合成樹脂製ブロー成形多層容器における全膨張倍率は、通常６〜９倍程度である。本発明のカーボンラベリングされた表面層を備える合成樹脂製ブロー成形多層容器は、第１の環状凹部、第２の環状凹部及び特有の形状の環状凸部を備える環状凹部を備えるものであることから、形状の制御や調整が容易である観点で、ダイレクトブロー成形が好ましい。
【０１１８】
本発明のカーボンラベリングされた表面層を備える合成樹脂製ブロー成形多層容器は、延伸ブロー成形して製造することもできる。延伸ブロー成形工程では、多層パリソンを延伸可能な温度に調整した後、ブロー成形用金型のキャビティ内に挿入し、空気などの陽圧流体または加圧流体を吹き込んで延伸ブロー成形を行う。長さ方向の延伸を行うためには、延伸ロッドを使用してもよい。延伸ブロー成形は、ホットパリソン方式またはコールドパリソン方式のいずれかの方式により行うことができる。全延伸倍率は、通常６〜９倍程度である。
【０１１９】
内容物の熱充填に適した耐熱性のカーボンラベリングされた表面層を備える合成樹脂製ブロー成形多層容器を製造する場合には、熱充填時の容器の熱収縮・変形を防止するために、ブロー成形用金型の温度を１００℃以上に昇温し、金型内で熱処理（熱固定）してもよい。金型温度は、１００〜１６５℃であり、一般耐熱容器の場合は１４５〜１５５℃、高耐熱容器の場合には、１６０〜１６５℃の範囲とすることが好ましい。熱処理時間は、合成樹脂製ブロー成形多層容器の厚みや熱処理温度により変動するが、通常１〜３０秒間、好ましくは２〜２０秒間である。
【０１２０】
３．環状凸部の形状の調整
本発明のカーボンラベリングされた表面層を備える合成樹脂製ブロー成形多層容器は、環状凹部に備えられる環状凸部が、内表面層の容器内側の表面が容器外方に向いて容器軸方向に沿って屈曲してなる厚肉部であることを特徴とする。かかる環状凸部の特有の構成は、環状ダイからブロー成形金型への溶融パリソンの供給速度（吐出速度または押出速度）、エチレン系樹脂を含有する内表面層の組成や厚み、場合によっては更にエチレン系樹脂を含有する外表面層の組成や厚み、ブロー条件（吹込気体の圧力及び吹込速度等）などを調整することによって得ることができる。環状ダイからブロー成形金型への溶融パリソンの供給速度の制御は、溶融パリソンの一部を引き伸ばしたり、溶融パリソンの鉛直下向き方向の速度を制御する、いわゆるパリソンコントローラーによって行うことができる。
【０１２１】
ＩＶ．カーボンラベリングされた表面層を備える合成樹脂製ブロー成形多層容器の搬送及び把持
ダイレクトブロー成形等によって製造されたカーボンラベリングされた表面層を備える合成樹脂製ブロー成形多層容器は、通常、内容物充填工程において、食品等の内容物を多層容器に充填し、必要に応じて加熱、殺菌及び冷却を行い、充填量等の検査を行った後に、口部シール装置まで容器を搬送して、口部シール工程において、容器の口部開口部をシール材で密封して密封容器とする。次いで、密封容器を整列させながら、キャップ装着装置（以下、「キャッパー」ということがある。）まで搬送して、キャップ装着工程において、キャップ装着装置により、密封容器の口部にキャップを巻き締められる。
【０１２２】
容器の搬送は、通常、回転する搬送ホイール間で、容器を受け渡しながら行われる。例えば、内容物充填工程の後は、充填量や充填重量等を検査して、規格範囲を満たしていない容器を排出するので、図示しない複数の搬送ホイールを間欠回転しながら経由させることにより、容器の不連続な並びを、連続な並び、すなわち等間隔の並びに整え、規格範囲を満たす充填済みの容器を整列させて、口部シール工程に容器を引き渡す。
【０１２３】
回転する搬送ホイール間での容器の受け渡しにおいては、充填容器の底部を把持して案内する底部グリッパによる把持、充填容器の胴部を把持して案内する胴部グリッパによる把持、及び、充填容器の上部を把持するグリッパフォークによる把持を適宜選択し、または組み合わせて行うことができる。本発明の合成樹脂製ブロー成形多層容器は、環状凹部にグリッパフォークを挿入して充填容器を安定かつ確実に把持することができるので、回転する搬送ホイール間での容器の受け渡しを安定かつ確実に行うことができるとともに、底部グリッパによる把持や胴部グリッパによる把持において併用されることが多い案内板や案内溝を備える必要がない。
【０１２４】
Ｖ．カーボンラベリングされた表面層を備える合成樹脂製ブロー成形多層容器の特性
本発明の、口部、環状凹部、肩部、胴部及び底部を容器軸方向に沿って順次備える合成樹脂製ブロー成形多層容器であって、
ｉ）口部は、外周面に雄螺条域を有し；
ｉｉ）環状凹部は、口部の下端に連接する第１の環状凹部、肩部の上端に連接する第２の環状凹部、及び、第１の環状凹部と第２の環状凹部とを分ける環状凸部を備え；
ｉｉｉ）環状凸部は、内表面層の容器内側の表面が容器外方に向いて容器軸方向に沿って屈曲してなる厚肉部であり；
ｉｖ）前記の多層容器の層構成は、少なくともエチレン系樹脂を含有する内表面層、エチレン・ビニルアルコール共重合体層及びエチレン系樹脂を含有する外表面層を容器内側からこの順に備え；かつ
ｖ）エチレン系樹脂を含有する少なくとも一方の表面層が、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有し、ＡＳＴＭ  Ｄ６８６６−１２に規定されるモダン炭素比率が０〜８ｐＭＣである樹脂組成物からなる；ことを特徴とする前記のカーボンラベリングされた表面層を備える合成樹脂製ブロー成形多層容器は、軸対称戻り性に優れ、また、容器内壁非付着性が優れる多層容器である。
【０１２５】
〔軸対称戻り性〕
本発明のカーボンラベリングされた表面層を備える合成樹脂製ブロー成形多層容器は、軸対称戻り性に優れる多層容器であり、搬送工程において多層容器の正確な把持や受け渡しに支障が生じたり、キャップの装着に支障を生じたりすることがなく、更に内容物を充填した多層容器製品の取扱い中に不測のトラブルが生じたりするおそれもないので、生産効率が向上する。
【０１２６】
ブロー成形多層容器の軸対称戻り性は、以下（１）〜（４）の方法で評価することができる。
（１）多層容器に水５００ｃｍ3を充填して水平面上に鉛直に正立させ、環状凹部の第一の環状凹部にグリッパフォークを水平状態で差し込み、多層容器を宙吊りに持ち上げる。試験環境及び水の温度は、常温（２０±５℃）とする。
（２）次いで、グリッパフォークを水平から＋３０度傾斜させ、次に−３０度傾斜させる一対の揺動動作を、毎分２０対の速さで２０分間行った後に、充填した水を抜いた空の多層容器を検体（５本）とする。
（３）前記の検体を水平面上に鉛直に正立させ、口部及び環状凹部を直径に沿って鉛直に切断し、光学式拡大器を用いて写真撮影を行い、対向する断面の開口角度（垂直からのずれ角度）を、デジタル式度数計または市販の分度器を使用して、それぞれ測定する。測定された対向する断面の開口角度の差の絶対値（単位：度）を算出（５本の検体の算術平均値）して、多層容器の絶対値算術平均（単位：度）とする。
（４）前記の絶対値算術平均が３度以内であれば、ブロー成形多層容器は「軸対称戻り性に優れる」と評価する。前記の絶対値算術平均が４度を超える場合は、ブロー成形多層容器は「軸対称戻り性に劣る」と評価する。
【０１２７】
前記の絶対値算術平均は、０度であることが理想であるが、０．５〜２．５度であれば、軸対称戻り性に特に優れるということができる。これに対し、軸対称戻り性に劣るブロー成形多層容器は、前記の多層容器に水を充填して行う揺動動作によって、口部及び環状凹部の変形が生じていることから、内容物を充填する多層容器の生産工程において、多層容器の正確な把持や受け渡しに支障が生じたり、キャップの装着に支障を生じたり、更に内容物を充填した多層容器製品の取扱い中に不測のトラブルが生じたりするおそれがある。絶対値算術平均が５度を超えると上記の支障やトラブルの頻度が増加し、絶対値算術平均が７度を超えると上記の支障やトラブルが顕著となる。
【０１２８】
〔容器内壁非付着性〕
本発明のカーボンラベリングされた表面層を備える合成樹脂製ブロー成形多層容器は、容器内壁非付着性に優れる多層容器であり、例えばトマトケチャップ等の粘稠な内容物を充填する容器から内容物を排出させようとするときに、内容物の所望量を短時間で排出することができるので、使用感に優れるともに、内容物を無駄なく使用することができる。
【０１２９】
ブロー成形多層容器の容器内壁非付着性は、以下（１）〜（４）の方法で評価判定することができる。
（１）多層容器に市販のトマトケチャップ（ＪＡＳ特級品）５００ｇを充填して、水平面上に鉛直に正立させて検体とする（検体数は５本とする。）。試験環境及びトマトケチャップの温度は、常温（２０±５℃）とする。
（２）多層容器を倒立させて、内容物であるトマトケチャップを自由落下させて約１００ｇを取り出した後、直ちに蓋をして、倒立状態で１０分間静置する（倒立処理）。次いで、多層容器を正立させて２４時間静置し、再び多層容器を倒立状態で１０分間静置する（正立処理）。前記のトマトケチャップの自由落下による取り出し、倒立処理及び正立処理を１単位として、内容物であるトマトケチャップが、ボトル内壁付着分を除いて、なくなるまでの５単位または６単位を繰り返す。
（３）内容物であるトマトケチャップがボトル内壁付着分を除いてなくなった多層容器について、多層容器内面のトマトケチャップの滑落の有無を目視で観察し、内面に付着するトマトケチャップの滑落があるものを「○」評価とし、トマトケチャップの滑落がなく付着したままのものを「×」評価とする。
（４）以下の基準により、ブロー成形多層容器の容器内壁非付着性の評価判定を行う。容器内壁非付着性が、優良または良好と判定されれば、容器内壁非付着性に優れるということができる。
＜容器内壁非付着性の判定基準＞
優良：  ５つの検体のすべてが「○」評価である。
良好：  １〜４つの検体が「○」評価である。
不良：  ５つの検体のすべてが「×」評価である。
【実施例】
【０１３０】
以下に実施例及び比較例を示して本発明を更に説明するが、本発明は、本実施例に限定されるものではない。実施例及び比較例における樹脂原料及びカーボンラベリングされた表面層を備える合成樹脂製ブロー成形多層容器の特性または物性の測定方法は、以下のとおりである。
【０１３１】
〔密度、ＭＦＲ及び多分散度〕
エチレン系樹脂及びＥＶＯＨの密度及びＭＦＲは、ＪＩＳ  Ｋ６９２２−２に従って測定した。エチレン系樹脂の多分散度（Ｍｗ／Ｍｎ）は、ＪＩＳ  Ｋ７２５２に従って測定した。
【０１３２】
〔結晶融点〕
エチレン系樹脂の結晶融点は、示差走査熱量計（ＤＳＣ）によって測定した。
【０１３３】
〔軸対称戻り性〕
ブロー成形多層容器の軸対称戻り性は、以下（１）〜（４）の方法で評価した。
（１）多層容器に水５００ｃｍ3を充填して水平面上に鉛直に正立させ、環状凹部の第一の環状凹部にグリッパフォークを水平状態で差し込み、多層容器を宙吊りに持ち上げた。試験環境及び水の温度は、常温（２０±５℃）とした。
（２）次いで、グリッパフォークを水平から＋３０度傾斜させ、次に−３０度傾斜させる一対の揺動動作を、毎分２０対の速さで２０分間行った後に、充填した水を抜いた空の多層容器を検体（５本）とした。
（３）前記の検体を水平面上に鉛直に正立させ、口部及び環状凹部を直径に沿って鉛直に切断し、光学式拡大器を用いて写真撮影を行い、対向する断面の開口角度（垂直からのずれ角度）を、デジタル式度数計を使用して、それぞれ測定した。測定された対向する断面の開口角度の差の絶対値を算出（５本の検体の算術平均値）して、多層容器の絶対値算術平均（単位：度）とした。
（４）前記の絶対値算術平均が３度以内であれば、ブロー成形多層容器は「軸対称戻り性に優れる」と評価した（「○」と表示する。）。前記の絶対値算術平均が４度を超える場合は、ブロー成形多層容器は「軸対称戻り性に劣る」と評価した（「×」と表示する。）。
【０１３４】
〔容器内壁非付着性〕
ブロー成形多層容器の容器内壁非付着性は、以下（１）〜（４）の方法で評価判定した。
（１）多層容器に市販のトマトケチャップ（ＪＡＳ特級品）５００ｇを充填して、水平面上に鉛直に正立させて検体とした（検体数は５本とした。）。試験環境及びトマトケチャップの温度は、常温（２０±５℃）とした。
（２）多層容器を倒立させて、内容物であるトマトケチャップを自由落下させて約１００ｇを取り出した後、直ちに蓋をして、倒立状態で１０分間静置した（倒立処理）。次いで、多層容器を正立させて２４時間静置し、再び多層容器を倒立状態で１０分間静置した（正立処理）。前記のトマトケチャップの自由落下による取り出し、倒立処理及び正立処理を１単位として、内容物であるトマトケチャップが、ボトル内壁付着分を除いて、なくなるまでの５単位または６単位を繰り返した。
（３）内容物であるトマトケチャップがボトル内壁付着分を除いてなくなった多層容器について、多層容器内面のトマトケチャップの滑落の有無を目視で観察し、内面に付着するトマトケチャップの滑落があるものを「○」評価とし、トマトケチャップの滑落がなく付着したままのものを「×」評価とした。
（４）以下の基準により、ブロー成形多層容器の容器内壁非付着性の評価判定を行った。
＜容器内壁非付着性の判定基準＞
優良：  ５つの検体のすべてが「○」評価である。
良好：  １〜４つの検体が「○」評価である。
不良：  ５つの検体のすべてが「×」評価である。
【０１３５】
［実施例１］
複数の押出機と環状ダイを用いて、層構成が、それぞれ以下の組成からなる外表面層／接着層／バリア層／接着層／回収層／内表面層である筒状パリソンを押し出し、ロータリー式のダイレクトブロー成形機により、口部、環状凹部、肩部、胴部及び底部を一体成形した内容積が５４０ｃｍ3であるカーボンラベリングされた表面層を備える合成樹脂製ブロー成形多層容器（以下、「多層容器」ということがある。）を得た。多層容器の口部は、外径２３ｍｍ内径２１ｍｍ（すなわち厚み１ｍｍ）、容器軸方向の長さ１２ｍｍであり、容器軸に沿う長さ８ｍｍの雄螺条域を有していた。環状凹部は、外径１９ｍｍ、容器軸方向の長さ３ｍｍの第１の環状凹部及び第２の環状凹部と、外径２１ｍｍ、容器軸方向の長さ３ｍｍの環状凸部からなるものとした。環状凸部は、内表面の表面が多層容器外方に向いて最大深さ約１．３ｍｍで屈曲してなる厚み約１ｍｍの厚肉部（以下、「内面屈曲厚肉部」ということがある。）であった。多層容器の胴部は、外径６０ｍｍ内径５９ｍｍ（すなわち厚み０．５ｍｍ）であった。多層容器の質量は、２０ｇであった。
【０１３６】
（１）表面層（エチレン系樹脂を含有する内表面層及びエチレン系樹脂を含有する外表面層は同一厚みとした。）〔口部、環状凹部、肩部、胴部及び底部の表面層の組成も同じである。〕：
エチレン系樹脂として、化石燃料由来の低密度ポリエチレン〔ブラスケム社製のブロー成形用チーグラー・ナッタ触媒重合銘柄名ＥＧ０９２１、密度９２１ｋｇ／ｍ3、ＭＦＲ（温度１９０℃、荷重２．１２Ｎ）０．９ｇ／１０分、多分散度（Ｍｗ／Ｍｎ）２．４、結晶融点１０２℃、モダン炭素比率０ｐＭＣ。以下、「化石燃料由来ＬＤＰＥ」ということがある。〕７５質量％、及び、化石燃料由来の高密度ポリエチレン〔日本ポリエチレン株式会社製のノバテック（登録商標）ＨＤ、チーグラー・ナッタ触媒重合銘柄名ＫＢ２８５Ｎ、密度９６４ｋｇ／ｍ3、ＭＦＲ（温度１９０℃、荷重２．１２Ｎ）０．２ｇ／１０分、多分散度（Ｍｗ／Ｍｎ）７．８、モダン炭素比率０ｐＭＣ。以下、「化石燃料由来ＨＤＰＥ」ということがある。〕２５質量％からなる樹脂成分、
並びに、
有機滑剤として、脂肪酸アミド、より具体的には不飽和炭素二重結合を有する脂肪酸アミドであるcis−9,10−octadecenoamide〔Ｈ2Ｎ−ＣＯ−(−ＣＨ2−)7−ＣＨ＝ＣＨ−(−ＣＨ2−)7−ＣＨ3；式（ａ1）の不飽和脂肪酸アミド。以下、「滑剤Ａ」ということがある。〕を、樹脂成分に対して１０００ｐｐｍとなるように配合した。
【０１３７】
（２）エチレン・ビニルアルコール共重合体層（バリア層）：株式会社クラレ製の商品名エバール（登録商標）〔エチレン含有率４４モル％のエチレン・ビニルアルコール共重合体。密度１１４０ｋｇ／ｍ3、ＭＦＲ（温度１９０℃、荷重２１．１８Ｎ）１．７ｇ／１０分、結晶融点１６５℃〕
【０１３８】
（３）回収層：本実施例により製造した多層容器をダイレクトブロー成形する際に生じる容器の頭部（＝袋部）を切除して、破砕機にてそれを粉末化した樹脂（回収樹脂）を原料とした。
【０１３９】
（４）接着層：三菱化学株式会社製の無水マレイン酸変性ポリオレフィン、商品名モディック（登録商標）
【０１４０】
（１）〜（４）の層の厚み比率は、７５：４：２０：１とした。多層容器の軸対称戻り性及び容器内壁非付着性の評価・判定結果を表１に示す。
【０１４１】
［実施例２］
有機滑剤を、脂肪酸アミド（より具体的には不飽和炭素二重結合を有する脂肪酸アミド）であるcis−13,14−docosenoamide〔Ｈ2Ｎ−ＣＯ−(−ＣＨ2−)11−ＣＨ＝ＣＨ−(−ＣＨ2−)7−ＣＨ3；式（ａ3）の不飽和脂肪酸アミド。以下、「滑剤Ｂ」ということがある。〕に変更した表面層（内表面層及び外表面層）の組成の変更を除いて、実施例１と同様にして、カーボンラベリングされた表面層を備える合成樹脂製ブロー成形多層容器を得た。多層容器の軸対称戻り性及び容器内壁非付着性の評価・判定結果を表１に示す。
【０１４２】
［比較例１］
筒状パリソンの押出速度を調整して、環状凸部を、厚み約０．５ｍｍの薄肉の略均一厚みとしたことを除いて、実施例１と同様にして、カーボンラベリングされた表面層を備える合成樹脂製ブロー成形多層容器を得た。多層容器の軸対称戻り性及び容器内壁非付着性の評価・判定結果を表１に示す。
【０１４３】
［比較例２］
エチレン系樹脂として、前記の化石燃料由来の低密度ポリエチレンに代えて、植物由来の線状低密度ポリエチレン〔ブラスケム社製の銘柄名ＳＳＬ１１８、密度９１６ｋｇ／ｍ3、ＭＦＲ（温度１９０℃、荷重２．１２Ｎ）１．０ｇ／１０分、結晶融点１９０℃、バイオ化率８７％（モダン炭素比率は、１０７ｐＭＣ×０．８７＝９３．１ｐＭＣと算出される。）。以下、「植物由来ＬＬＤＰＥ」ということがある。〕を含有し、及び、有機滑剤を含有しなかった表面層（内表面層及び外表面層）の組成の変更を除いて、比較例１と同様にして、カーボンラベリングされた表面層を備える合成樹脂製ブロー成形多層容器を得た。なお、表面層を形成する樹脂組成物のモダン炭素比率は、６９．８ｐＭＣであった〔９３．１ｐＭＣ×０．７５＋０ｐＭＣ×０．２５＝６９．８ｐＭＣとして算出される。〕。多層容器の軸対称戻り性及び容器内壁非付着性の評価・判定結果を表１に示す。
【０１４４】
［比較例３］
有機滑剤に代えて、trans−9,10−octadecenoamide〔式（ａ1）の不飽和脂肪酸アミドのtrans構造に相当する。以下、「trans体」ということがある。〕を含有した表面層（内表面層及び外表面層）の組成の変更を除いて、比較例１と同様にして、カーボンラベリングされた表面層を備える合成樹脂製ブロー成形多層容器を得た。多層容器の軸対称戻り性及び容器内壁非付着性の評価・判定結果を表１に示す。
【０１４５】
【表１】
2014213902.tif 000003
【０１４６】
表１から、口部、環状凹部、肩部、胴部及び底部を容器軸方向に沿って順次備える合成樹脂製ブロー成形多層容器であって、
ｉ）口部は、外周面に雄螺条域を有し；
ｉｉ）環状凹部は、口部の下端に連接する第１の環状凹部、肩部の上端に連接する第２の環状凹部、及び、第１の環状凹部と第２の環状凹部とを分ける環状凸部を備え；
ｉｉｉ）環状凸部は、内表面層の容器内側の表面が容器外方に向いて容器軸方向に沿って屈曲してなる厚肉部であり；
ｉｖ）前記の多層容器の層構成は、少なくともエチレン系樹脂を含有する内表面層、エチレン・ビニルアルコール共重合体層及びエチレン系樹脂を含有する外表面層を容器内側からこの順に備え；かつ
ｖ）エチレン系樹脂を含有する少なくとも一方の表面層が、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有し、更に有機滑剤を含有し、ＡＳＴＭ  Ｄ６８６６−１２に規定されるモダン炭素比率が０〜８ｐＭＣである樹脂組成物からなる；環状凸部が、内表面層表面が屈曲する厚肉部である実施例１及び２のカーボンラベリングされた表面層を備える合成樹脂製ブロー成形多層容器は、軸対称戻り性が「○」評価であり、かつ、容器内壁非付着性が、「優良」または「良好」と判定されるものであった。したがって、実施例１及び実施例２のカーボンラベリングされた表面層を備える合成樹脂製ブロー成形多層容器は、ＣＯ2排出量の「見える化」に寄与するとともに、合成樹脂製ブロー成形多層容器の製造装置の高速化が進むもとで、諸工程間の搬送において、グリッパフォーク挿入による把持を安定かつ確実に実施することができ、多層容器の所定の姿勢状態を維持することができる。さらに、この容器は、例えばトマトケチャップ等の粘稠な内容物を充填するものである場合、内容物の所望量を短時間で目視にて内容物が見えなくなるほどに排出することができるので、使用感に優れるともに、内容物を無駄なく使用することができる多層容器であることが分かった。
【０１４７】
これに対し、環状凸部が薄肉の略均一厚みのものであって、更に、表面層が有機滑剤を含有する比較例１の合成樹脂製ブロー成形多層容器は、容器内壁非付着性が「良好」と判定されるものの、軸対称戻り性が「×」評価であることから、合成樹脂製ブロー成形多層容器の製造装置の高速化が進むもとで、諸工程間の搬送において、グリッパフォーク挿入による把持を安定かつ確実に実施することができ、多層容器の所定の姿勢状態を維持することができる多層容器である、とはいえないことが分かった。
【０１４８】
また、環状凸部が薄肉の略均一厚みのものであって、更に、表面層が滑剤を含有しない比較例２の合成樹脂製ブロー成形多層容器は、軸対称戻り性が「×」評価であり、かつ、容器内壁非付着性が「不良」と判定されることから、合成樹脂製ブロー成形多層容器の製造装置の高速化が進むもとで、諸工程間の搬送において、グリッパフォーク挿入による把持を安定かつ確実に実施することができ、多層容器の所定の姿勢状態を維持することができる多層容器である、とはいえないことが分かった。
【０１４９】
さらに、環状凸部が薄肉の略均一厚みのものであって、更に、表面層が、有機滑剤である滑剤Ａのtrans構造に相当するtrans体を含有する比較例３の合成樹脂製ブロー成形多層容器は、軸対称戻り性が「×」評価であり、かつ、容器内壁非付着性が「不良」と判定されることから、合成樹脂製ブロー成形多層容器の製造装置の高速化が進むもとで、諸工程間の搬送において、グリッパフォーク挿入による把持を安定かつ確実に実施することができ、多層容器の所定の姿勢状態を維持することができる多層容器である、とはいえないことが分かった。
【産業上の利用可能性】
【０１５０】
本発明は、口部、環状凹部、肩部、胴部及び底部を容器軸方向に沿って順次備える合成樹脂製ブロー成形多層容器であって、
ｉ）口部は、外周面に雄螺条域を有し；
ｉｉ）環状凹部は、口部の下端に連接する第１の環状凹部、肩部の上端に連接する第２の環状凹部、及び、第１の環状凹部と第２の環状凹部とを分ける環状凸部を備え；
ｉｉｉ）環状凸部は、内表面層の容器内側の表面が容器外方に向いて容器軸方向に沿って屈曲してなる厚肉部であり；
ｉｖ）前記の多層容器の層構成は、少なくともエチレン系樹脂を含有する内表面層、エチレン・ビニルアルコール共重合体層及びエチレン系樹脂を含有する外表面層を容器内側からこの順に備え；かつ
ｖ）エチレン系樹脂を含有する少なくとも一方の表面層が、樹脂成分として低密度ポリエチレンまたは密度９１２〜９３５ｋｇ／ｍ3であるエチレン・α−オレフィン共重合体９０〜６０質量％、及び高密度ポリエチレン１０〜４０質量％を含有し、ＡＳＴＭ  Ｄ６８６６−１２に規定されるモダン炭素比率が０〜８ｐＭＣである樹脂組成物からなる；
ことを特徴とするカーボンラベリングされた表面層を備える合成樹脂製ブロー成形多層容器であることによって、ＣＯ2排出量の「見える化」に寄与するとともに、合成樹脂製ブロー成形多層容器の製造装置の高速化が進むもとで、内容物充填後の口部シール工程を始めとする諸工程間の搬送において、グリッパフォーク挿入による把持を安定かつ確実に実施することができ、多層容器（充填容器）の正立状態や所定の姿勢状態を維持することができる合成樹脂製ブロー成形多層容器、特に合成樹脂製ダイレクトブロー成形多層容器が提供されるので、産業上の利用可能性が高い。
【０１５１】
特に、本発明は、環状凸部のエチレン系樹脂を含有する内表面層が、更に有機滑剤を含有するエチレン系樹脂組成物から形成される前記のカーボンラベリングされた表面層を備える合成樹脂製ブロー成形多層容器とすると、更に滑り性が改善された合成樹脂製ブロー成形多層容器、特に合成樹脂製ダイレクトブロー成形多層容器が提供されるので、産業上の利用可能性が高い。
【符号の説明】
【０１５２】
１  口部
１１  開口部
１２  雄螺条域
１２１  雄螺条
２  環状凹部
２１  第１の環状凹部
２２  環状凸部
２３  第２の環状凹部
３  胴部
３１  肩部
Ｐ  容器軸
Ｇ１、Ｇ２  グリッパフォーク
【図１】
2014213902.tif 000004
【図２】
2014213902.tif 000005
【図３】
2014213902.tif 000006
【図４】
2014213902.tif 000007
【図５】
2014213902.tif 000008
【図６】
2014213902.tif 000009